(57)【要約】  吸水物性、特に吸水速度に優れ、嵩比重の大きな吸水剤と、その製造方法を提供する。吸水剤の製造方法は、ＨＬＢが１０以下の界面活性剤を添加する界面活性剤添加工程を有する吸水剤の製造方法であって、該界面活性剤添加工程は、吸水性樹脂固形分１００００００重量部に対して３０〜１５０重量部相当量の前記界面活性剤が含まれる分散液を添加する工程であり、かつ、該界面活性剤添加工程は、乾燥工程よりも後工程であり、更に、前記乾燥工程の後に水溶性多価金属塩添加工程を有する場合には、該界面活性剤添加工程は該水溶性多価金属塩添加工程よりも後工程である。【特許請求の範囲】
【請求項１】
ＨＬＢが１０以下の界面活性剤を添加する界面活性剤添加工程を有する吸水剤の製造方法であって、
該界面活性剤添加工程は、吸水性樹脂固形分１００００００重量部に対して３０〜１５０重量部相当量の前記界面活性剤が含まれる分散液を添加する工程であり、かつ、該界面活性剤添加工程は、乾燥工程よりも後工程であり、
更に、前記乾燥工程の後に水溶性多価金属塩添加工程を有する場合には、該界面活性剤添加工程は該水溶性多価金属塩添加工程よりも後工程であることを特徴とする吸水剤の製造方法。
【請求項２】
前記乾燥工程後に表面架橋剤添加工程を行う場合には、前記界面活性剤添加工程は該表面架橋剤添加工程と同時、又は該表面架橋剤添加工程よりも後工程であることを特徴とする請求項１に記載の吸水剤の製造方法。
【請求項３】
前記界面活性剤が、ポリオキシエチレンアルキルエーテル、ソルビタン脂肪酸エステル、ポリオキシエチレンソルビタン脂肪酸エステル、グリセリン脂肪酸エステル、ショ糖脂肪酸エステル、から選ばれる１種以上の化合物であることを特徴とする請求項１又は２に記載の吸水剤の製造方法。
【請求項４】
前記界面活性剤が、グリセリン脂肪酸エステルであることを特徴とする請求項１又は２に記載の吸水剤の製造方法。
【請求項５】
前記界面活性剤添加工程において、吸水性樹脂１００重量部に対して０．５重量部以上、３．０重量部以下の水を含む界面活性剤の分散液を添加することを特徴とする請求項１〜４の何れか一項に記載の吸水剤の製造方法。
【請求項６】
前記界面活性剤の分散液が、４０℃以上に加熱した状態において１０００ｒｐｍ以上の回転数又は２．５ｍ／ｓ以上の翼先端周速度で１分間以上攪拌した分散液、及び／又は、水溶性分散剤を併用して得られる分散液であることを特徴とする請求項５に記載の吸水剤の製造方法。
【請求項７】
前記水溶性分散剤が、ＨＬＢが１０より大きいノニオン性界面活性剤、イオン性界面活性剤、又は水溶性高分子であることを特徴とする請求項６に記載の吸水剤の製造方法。
【請求項８】
前記界面活性剤添加工程後に、含水率が６重量％以下になるような乾燥工程を有することを特徴とする請求項１〜７の何れか一項に記載の吸水剤の製造方法。
【請求項９】
吸水剤の吸水速度（ＦＳＲ）が０．２５［ｇ／ｇ／ｓ］以上であることを特徴とする請求項１〜８の何れか一項に記載の吸水剤の製造方法。
【請求項１０】
ポリアクリル酸（塩）系吸水性樹脂を主成分とする吸水剤であって、ハウスナー比が１．１８未満かつ吸水速度（ＦＳＲ）が０．２５［ｇ／ｇ／ｓ］以上であることを特徴とする吸水剤。
【請求項１１】
ポリアクリル酸（塩）系吸水性樹脂を主成分とする吸水剤であって、吸水剤の含水率が３．０質量％〜６．０質量％又はさらに通液性向上剤を含み、ＨＬＢが１０以下の界面活性剤を吸水性樹脂固形分１００００００重量部に対して３０重量部〜１５０重量部含むことを特徴とする吸水剤。
【請求項１２】
嵩比重が０．６１ｇ／ｍｌ〜０．８０ｇ／ｍｌであることを特徴とする請求項１０又は１１に記載の吸水剤。
【請求項１３】
通液性向上剤を更に含むことを特徴とする請求項１０〜１２の何れか一項に記載の吸水剤。
【請求項１４】
耐衝撃試験後の１５０μｍ未満の粒子割合が０質量％〜４．６質量％であることを特徴とする請求項１０〜１３の何れか一項に記載の吸水剤。
【発明の詳細な説明】
【技術分野】
【０００１】
本発明は、吸水剤及びその製造方法に関する。更に詳しくは、本発明は、ポリアクリル酸（塩）系吸水性樹脂を主成分とする粒子状吸水剤であって、特定の吸水性能を有する粒子状吸水剤及びその製造方法に関する。
【背景技術】
【０００２】
吸水性樹脂（ＳＡＰ／Ｓｕｐｅｒ Ａｂｓｏｒｂｅｎｔ Ｐｏｌｙｍｅｒ）は、水膨潤性水不溶性の高分子ゲル化剤であり、紙オムツ、生理用ナプキン等の吸収物品、さらには、農園芸用保水剤、工業用止水材等として、主に使い捨て用途に多用されている。このような吸水性樹脂としては、原料として多くの単量体や親水性高分子が提案されているが、特に、アクリル酸及び／又はその塩を単量体として用いたポリアクリル酸（塩）系吸水性樹脂が、その吸水性能の高さから工業的に最も多く用いられている。【０００３】
このような吸水性樹脂は、重合工程、乾燥工程、必要により未乾燥物の除去工程、粉砕工程、分級工程、表面架橋工程等を経て製造される（特許文献１〜５）。【０００４】
また、主用途である紙オムツの高性能化に伴い、吸水性樹脂も多くの機能を求められている。具体的には、単なる吸水倍率の高さに限らず、ゲル強度、水可溶分、吸水速度、加圧下吸水倍率、通液性、粒度分布、耐尿性、抗菌性、耐衝撃性（耐ダメージ性）、粉体流動性、消臭性、流動性、充填性、耐着色性（白色度）、低粉塵等、多くの物性が吸水性樹脂に要求されている。そのため、多くの表面架橋技術、添加剤、製造工程の変更等、数多くの提案が、前記特許文献のみならず、下記特許文献にもなされている。【０００５】
上述した物性の中でも、吸水速度は、近年、紙オムツ中での吸水性樹脂の使用量が増加（例えば、５０重量％以上）するに従い、より重要な因子と見られるようになっている。【０００６】
この吸水速度を向上させる方法として、比表面積を向上させて吸水速度を向上させる技術が知られている。具体的には、粒子径を細かく制御する技術（特許文献６）、表面積の大きな微粒子を造粒する技術（特許文献７〜９）、含水ゲルを凍結乾燥して多孔質とする技術（特許文献１０）、粒子を造粒と同時に表面架橋する技術（特許文献１１〜１３）、発泡重合する技術（特許文献１４〜３２）、重合後に発泡及び架橋する技術（特許文献３３）等が提案されている。【０００７】
これら特許文献６〜３３等の技術では、吸水性樹脂の比表面積の向上等によって吸水速度は向上するものの、嵩比重が低下する等の問題を有している。嵩比重が低下すると、吸水性樹脂の輸送等のために容器充填するときに、所定重量を充填できなくなる、又は充填時に振動操作が必要となり吸水性樹脂にダメージがかかる等の問題が生じる。一般に、吸水速度と比表面積とは正の相関関係にあり、嵩比重と比表面積とは負の相関関係にあるため、比表面積に大きく依存する吸水速度を向上させつつ、嵩比重を維持することは困難である。【０００８】
嵩比重を向上させる方法は、吸水速度に注目が集まる以前から提案されている。例えば、吸水性樹脂粒子を研磨した後に表面架橋することによって、嵩比重及び加圧下吸収倍率を向上させる技術（特許文献３４）、粉体の滑剤又は界面活性剤を添加することによって、流動性及び嵩比重を向上させる技術（特許文献３５）等が提案されている。しかし、特許文献３４における吸水性樹脂は、吸水性樹脂の表面を研磨することで製造工程数が増加している上に、研磨によって発生する微粉を処理する必要がある。このため、製造に係るコストや手間が増大するという問題点を有している。また、特許文献３５における吸水性樹脂は、被吸収液に添加した滑剤及び界面活性剤が溶出し被吸収液の表面張力が低下し、吸収性物品での逆戻り量が増加するという問題点を有している。【０００９】
一方、嵩比重向上と類似の効果が期待できる流動性及び輸送特性を向上させる方法として、ステアリン酸と無機粉末を添加する技術（特許文献３６）、アルコール、ポリグリコール等の凝集調節剤を添加する技術（特許文献３７）、金属石鹸を添加する技術（特許文献３８，３９）等が提案されている。しかし、これらの技術は嵩比重の向上が期待されるものの、全てが嵩比重を向上させる技術とは限らない。また、特許文献３７における吸水性樹脂は、振動充填によりよく充填されるという特徴を有しているが、振動充填せずともよく充填される、つまり嵩比重が低い方が、工程数が少ないうえに吸水性樹脂にかかるダメージが少ないため好ましいと考えられる。さらに、未公開の先願である特許文献４０でも表面架橋後の界面活性剤の添加を開示するが、未公開の先願特許文献４０を含む従来技術には、吸水剤の表面張力を低下させるものがあり、その弊害として吸収性物品での逆戻り量を増加させることが分かった。
【先行技術文献】
【特許文献】
【００１０】
【特許文献１】欧州特許第１９５７１８８号明細書
【特許文献２】米国特許第７２６５１９０号明細書
【特許文献３】特開２００５−１６２８３４号公報
【特許文献４】米国特許第６７１０１４１号明細書
【特許文献５】米国特許第７０９１２５３号明細書
【特許文献６】国際公開第９２／１８１７１号パンフレット
【特許文献７】米国特許第５６２４９６７号明細書
【特許文献８】国際公開第２００５／０１２４０６号パンフレット
【特許文献９】米国特許第５００２９８６号明細書
【特許文献１０】米国特許第６９３９９１４号明細書
【特許文献１１】米国特許第５１２４１８８号明細書
【特許文献１２】欧州特許第０５９５８０３号明細書
【特許文献１３】欧州特許第０４５０９２２号明細書
【特許文献１４】国際公開第９１／１５３６８号パンフレット
【特許文献１５】米国特許第５１５４７１３号明細書
【特許文献１６】米国特許第５３１４４２０号明細書
【特許文献１７】米国特許第５３９９５９１号明細書
【特許文献１８】米国特許第５４５１６１３号明細書
【特許文献１９】米国特許第５４６２９７２号明細書
【特許文献２０】国際公開第９５／０２００２号パンフレット
【特許文献２１】国際公開第２００５／０６３３１３号パンフレット
【特許文献２２】国際公開第９４／０２２５０２号パンフレット
【特許文献２３】米国特許第４７０３０６７号明細書
【特許文献２４】国際公開第９７／０１７３９７号パンフレット
【特許文献２５】国際公開第００／０５２０８７号パンフレット
【特許文献２６】米国特許第６１０７３５８号明細書
【特許文献２７】米国特許第５８５６３７０号明細書
【特許文献２８】米国特許第５９８５９４４号明細書
【特許文献２９】国際公開第２００９／０６２９０２号パンフレット
【特許文献３０】米国特許公開２００７／０２２５４２２明細書
【特許文献３１】特開平１−３１８０２１号公報
【特許文献３２】国際公開第２０１１／０７８２９８号パンフレット
【特許文献３３】欧州特許第１５２１６０１号明細書
【特許文献３４】米国特許第６５６２８７９号明細書
【特許文献３５】米国特許公開２００５／０２０９３５２明細書
【特許文献３６】特開昭６３−１０５０６４号公報
【特許文献３７】米国特許第８０１７５４９号明細書
【特許文献３８】国際公開第２００５／０７５０７０号パンフレット
【特許文献３９】国際公開第２０１１／０４０４７２号
【特許文献４０】国際出願ＰＣＴ／ＪＰ２０１２／０５８５１５号パンフレット
【発明の概要】
【発明が解決しようとする課題】
【００１１】
本発明の課題は、吸水物性、特に吸水速度に優れ、嵩比重の大きな粒子状吸水剤と、その製造方法を提供することにある。
【課題を解決するための手段】
【００１２】
本発明者らは、特定量のＨＬＢが１０以下の界面活性剤を添加したときのみ、通液性や吸水速度等の吸水物性を損なわずに、嵩比重の高い吸水剤が得られることを見出し、しかも、本発明の効果を十分に得るためには、特定の工程での実施が必要であることをも見出し、本発明を完成させるに至った。【００１３】
つまり、本発明に係る吸水剤の製造方法は、ＨＬＢが１０以下の界面活性剤を添加する界面活性剤添加工程を有する吸水剤の製造方法であって、該界面活性剤添加工程は、吸水性樹脂固形分１００００００重量部に対して３０〜１５０重量部相当量（吸水性樹脂に対して３０〜１５０質量ｐｐｍ）の前記界面活性剤が含まれる分散液を添加する工程であり、かつ、該界面活性剤添加工程は、乾燥工程よりも後工程であり、更に、前記乾燥工程の後に水溶性多価金属塩添加工程を有する場合には、該界面活性剤添加工程は該水溶性多価金属塩添加工程よりも後工程であることを特徴としている。【００１４】
また、本発明に係る吸水剤は、ポリアクリル酸（塩）系吸水性樹脂を主成分とする吸水剤であって、ハウスナー比が１．１８未満かつ吸水速度（ＦＳＲ）が０．２５［ｇ／ｇ／ｓ］以上であることを特徴としている。【００１５】
さらに、本発明に係る吸水剤は、ポリアクリル酸（塩）系吸水性樹脂を主成分とする吸水剤であって、吸水剤の含水率が３．０質量％〜６．０質量％又はさらに通液性向上剤を含み、ＨＬＢが１０以下の界面活性剤を吸水性樹脂固形分１００００００重量部に対して３０重量部〜１５０重量部（吸水性樹脂に対して３０〜１５０質量ｐｐｍ）含むことを特徴としている。
【発明の効果】
【００１６】
本発明に係る吸水剤の製造方法によれば、吸水速度等の吸水物性を損なうことなく、吸水剤の嵩比重を高めることができるので、吸水剤の輸送等のために容器充填するときに振動充填による操作が不要となる。従って、容器充填のために発生する吸水剤の割れなどが抑制されるので、より高性能の吸収体を製造することが可能となる。
【発明を実施するための形態】
【００１７】
以下、本発明に係る吸水剤及びその製造方法について詳しく説明するが、本発明の範囲はこれらの説明に拘束されることはなく、以下の例示以外についても、本発明の趣旨を損なわない範囲で適宜変更、実施し得る。具体的には、本発明は以下の各実施形態に限定されるものではなく、請求項に示した範囲で種々の変更が可能であり、異なる実施形態にそれぞれ開示された技術的手段を適宜組み合わせて得られる実施形態についても、本発明の技術的範囲に含まれる。
【００１８】
〔１〕用語の定義
（１−１）「吸水剤」
本発明における「吸水剤」とは、吸水性樹脂を主成分とする水性液の吸収ゲル化剤を意味し、粒子状のものを特に粒子状吸水剤という。該吸水剤における吸水性樹脂の含有率は、好ましくは７０〜１００重量％、さらには８５〜１００重量％、９０〜１００重量％であり、上限は９９重量％以下、さらには９７重量％以下である。
【００１９】
（１−２）「吸水性樹脂」
本発明における「吸水性樹脂」とは、水膨潤性水不溶性の高分子ゲル化剤を意味する。尚、「水膨潤性」とは、ＥＲＴ４４１．２−０２で規定するＣＲＣ（無加圧下吸水倍率）が５ｇ／ｇ以上であることをいい、「水不溶性」とは、ＥＲＴ４７０．２−０２で規定するＥｘｔ（水可溶分）が０〜５０質量％であることをいう。
【００２０】
前記吸水性樹脂は、その用途に応じて適宜設計可能であり、特に限定されるものではないが、カルボキシル基を含有する不飽和単量体を架橋重合させた、親水性架橋重合体であることが好ましい。また、吸水性樹脂は全量（１００質量％）が重合体に限定されず、前記性能を維持する範囲内において、添加剤等を含んだ吸水性樹脂組成物であってもよい。
【００２１】
また、表面架橋の有無は問わず、吸水性樹脂の形状についても特に限定されず、シート状、繊維状、粉末状、フィルム状、ゲル状等であってもよく、これらを吸水性樹脂と総称するが、好ましくは粉末状である。
【００２２】
（１−３）「ポリアクリル酸（塩）系吸水性樹脂」
本発明における「ポリアクリル酸（塩）系吸水性樹脂」とは、任意にグラフト成分を含み、繰り返し単位として、アクリル酸及び／又はその塩（以下、「アクリル酸（塩）」と称する）を主成分とする架橋重合体を意味する。具体的には、架橋剤を除く単量体として、アクリル酸（塩）を好ましくは３０〜１００モル％含む重合体をいう。
【００２３】
（１−４）「ＥＤＡＮＡ」及び「ＥＲＴ」
「ＥＤＡＮＡ」は、欧州不織布工業会（Ｅｕｒｏｐｅａｎ Ｄｉｓｐｏｓａｂｌｅｓ ａｎｄ Ｎｏｎｗｏｖｅｎｓ Ａｓｓｏｃｉａｔｉｏｎｓ）の略称であり、「ＥＲＴ」は、欧州標準（ほぼ世界標準）である吸水性樹脂の測定方法（ＥＤＡＮＡ Ｒｅｃｏｍｍｅｎｄｅｄ Ｔｅｓｔ Ｍｅｔｈｏｄｓ）の略称である。尚、本発明では、特に断りのない限り、ＥＲＴ原本（公知文献：２００２年改定）に準じて測定する。
【００２４】
（ａ）「ＣＲＣ」（ＥＲＴ４４１．２−０２）
「ＣＲＣ」は、Ｃｅｎｔｒｉｆｕｇｅ Ｒｅｔｅｎｔｉｏｎ Ｃａｐａｃｉｔｙ（遠心分離保持容量）の略称であり、吸水性樹脂の無加圧下吸水倍率（以下、「吸水倍率」と称することもある。また、「吸収倍率」と同義である。）を意味する。具体的には、不織布袋中の吸水性樹脂０．２００ｇを大過剰の０．９質量％塩化ナトリウム水溶液に３０分間浸漬（自由膨潤）させた後、遠心分離機で水切りした後の吸水倍率（単位；［ｇ／ｇ］）である。
【００２５】
（ｂ）「ＡＡＰ」（ＥＲＴ４４２．２−０２）
「ＡＡＰ」は、Ａｂｓｏｒｂｅｎｃｙ Ａｇａｉｎｓｔ Ｐｒｅｓｓｕｒｅの略称であり、吸水性樹脂の加圧下吸水倍率を意味する。具体的には、吸水性樹脂０．９００ｇを大過剰の０．９質量％塩化ナトリウム水溶液に対して、２．０６ｋＰａ（０．３ｐｓｉ，２１［ｇ／ｃｍ２］）の荷重下で１時間膨潤させた後の吸水倍率（単位；［ｇ／ｇ］）である。尚、ＥＲＴ４４２．２−０２では、Ａｂｓｏｒｐｔｉｏｎ Ｕｎｄｅｒ Ｐｒｅｓｓｕｒｅと表記されているが、実質的にはＡＡＰと同一内容である。また、荷重条件を４．８３ｋＰａ（０．７ｐｓｉ，５０［ｇ／ｃｍ２］）に変更して測定することもある。
【００２６】
（ｃ）「ＰＳＤ」（ＥＲＴ４２０．２−０２）
「ＰＳＤ」は、Ｐａｒｔｉｃｌｅ Ｓｉｚｅ Ｄｉｓｔｒｉｂｕｔｉｏｎの略称であり、篩分級により測定される吸水性樹脂の粒度分布を意味する。また、吸水性樹脂の質量平均粒子径（Ｄ５０）及び粒子径分布幅は、米国特許公開２００６−２０４７５５号に記載された「（１） Ａｖｅｒａｇｅ Ｐａｒｔｉｃｌｅ Ｄｉａｍｅｔｅｒ ａｎｄ Ｄｉｓｔｒｉｂｕｔｉｏｎ ｏｆ Ｐａｒｔｉｃｌｅ Ｄｉａｍｅｔｅｒ」と同様の方法で測定する。
【００２７】
（１−５）「通液性」
荷重下又は無荷重下における膨潤した吸水性樹脂粒子の粒子間を流れる液の流れを「通液性」という。この「通液性」の代表的な測定方法として、ＳＦＣ（Ｓａｌｉｎｅ Ｆｌｏｗ Ｃｏｎｄｕｃｔｉｖｉｔｙ）や、ＧＢＰ（Ｇｅｌ Ｂｅｄ Ｐｅｒｍｅａｂｉｌｉｔｙ）がある。
【００２８】
「ＳＦＣ（食塩水流れ誘導性）」は、荷重２．０７ｋＰａにおける吸水性樹脂粒子に対する０．６９重量％生理食塩水の通液性をいう。米国特許第５６６９８９４号明細書に記載されたＳＦＣ試験方法に準じて測定される。
【００２９】
「ＧＢＰ」は、荷重下又は自由膨脹における吸水性樹脂粒子に対する０．６９重量％生理食塩水の通液性をいう。国際公開第２００５／０１６３９３号パンフレットに記載されたＧＢＰ試験方法に準じて測定される。
【００３０】
（１−６）その他
本明細書において、範囲を示す「Ｘ〜Ｙ」は「Ｘ以上、Ｙ以下」を意味する。また、重量の単位である「ｔ（トン）」は「Ｍｅｔｒｉｃ ｔｏｎ（メトリック トン）」を意味し、「重量」と「質量」、「重量％」と「質量％」、「重量部」と「質量部」は同義語として扱う。また、特に注釈のない限り、「ｐｐｍ」は「重量ｐｐｍ」又は「質量ｐｐｍ」を意味する。更に、「〜酸（塩）」は「〜酸及び／又はその塩」を意味し、「（メタ）アクリル」は「アクリル及び／又はメタクリル」を意味する。
【００３１】
〔２〕粒子状吸水剤の製造方法
（２−１）重合工程
（単量体）
本発明の製造方法で得られる粒子状吸水剤に使用される主成分としての吸水性樹脂は、ポリアクリル酸（塩）系吸水性樹脂であり、繰り返し単位中（但し、後述の架橋剤は除く）に単量体としてアクリル酸（塩）を好ましくは３０〜１００モル％、より好ましくは５０〜１００モル％、更に好ましくは７０〜１００モル％、特に好ましくは９０〜１００モル％、実質１００モル％含む水膨潤性水不溶性の架橋重合体である。
【００３２】
重合前または重合後の単量体の酸基は中和されていることが好ましく、中和塩としては、一価塩が好ましく、より好ましくはアルカリ金属塩又はアンモニウム塩、更に好ましくはアルカリ金属塩、特にナトリウム塩として０〜１００モル％、好ましくは２０〜１００モル％、より好ましくは５０〜９９モル％、更に好ましくは６０〜９０モル％が中和されていることが望ましい。中和は重合前に行ってもよく、重合後の含水ゲルに行ってもよく、それら中和を併用してもよいが、好ましくは重合前に中和される。
【００３３】
（その他の単量体及び架橋剤）
本発明においては、アクリル酸（塩）以外の不飽和単量体（以下、「その他の単量体」と称する）を全単量体成分の０〜７０モル％使用することができる。
【００３４】
前記その他の単量体としては、メタクリル酸、（無水）マレイン酸、フマル酸、クロトン酸、イタコン酸、ビニルスルホン酸、２−（メタ）アクリルアミド−２−メチルプロパンスルホン酸、（メタ）アクリロキシアルカンスルホン酸、Ｎ−ビニル−２−ピロリドン、Ｎ−ビニルアセトアミド、（メタ）アクリルアミド、Ｎ−イソプロピル（メタ）アクリルアミド、Ｎ，Ｎ−ジメチル（メタ）アクリルアミド、２−ヒドロキシエチル（メタ）アクリレート、メトキシポリエチレングリコール（メタ）アクリレート、ポリエチレングリコール（メタ）アクリレート等の親水性不飽和単量体及びこれらの塩が挙げられる。
【００３５】
また、本発明で使用できる架橋剤としては、特に限定されないが、例えば、Ｎ，Ｎ’−メチレンビスアクリルアミド、（ポリ）エチレングリコールジ（メタ）アクリレート、（ポリ）プロピレングリコールジ（メタ）アクリレート、（ポリオキシエチレン）トリメチロールプロパントリ（メタ）アクリレート、トリメチロールプロパンジ（メタ）アクリレート、ポリエチレングリコールジ（β−アクリロイルオキシプロピオネート）、トリメチロールプロパントリ（β−アクリロイルオキシプロピオネート）、ポリ（メタ）アリロキシアルカン等の、分子内に重合性二重結合を少なくとも２個有する化合物；エチレングリコールジグリシジルエーテル等のポリグリシジルエーテル類；エチレングリコール、ポリエチレングリコール、グリセリン、ソルビトール等のポリオール類；等のカルボキシル基と反応して共有結合を形成し得る化合物が挙げられる。
【００３６】
前記架橋剤は１種又は２種以上を併用することもできる。尚、架橋剤を使用する場合、得られる粒子状吸水剤の吸収性能等を考慮して、分子内に重合性二重結合を少なくとも２個有する化合物を用いることが好ましい。当該架橋剤の使用量は、物性の観点から単量体に対して０〜５モル％が好ましく、０．００１〜２モル％がより好ましい。
【００３７】
また、本発明においては、前記単量体に、必要に応じて発泡剤、消臭剤、抗菌剤、可塑剤、香料、顔料、染料、親水性短繊維、二酸化珪素や酸化チタン等の無機粉末、ポリエチレンやポリプロピレン等の熱可塑性樹脂、次亜リン酸（塩）等の連鎖移動剤等を、好ましくは５質量％以下、より好ましくは１質量％以下含有させることもできる。
【００３８】
更に、重合開始時の単量体、重合途中又は重合後の含水ゲル状架橋重合体（以下、「含水ゲル」と称する）に、吸水性樹脂や水溶性樹脂を存在させてもよい。具体的には、澱粉やセルロース等の多糖類及びその誘導体、ポリビニルアルコール等を好ましくは０〜５０質量％、より好ましくは０．１〜３０質量％存在させることができる。このようなグラフト重合体や高分子との混合物は吸水性樹脂組成物と称することもできるが、本発明では、吸水性樹脂又はポリアクリル酸（塩）系吸水性樹脂と称する。
【００３９】
（重合方法）
本発明における重合は、得られる粒子状吸水剤の吸水性能や重合制御の容易性等の観点から、（気相中での）噴霧重合又は液滴重合、水溶液重合又は（疎水性有機溶媒中での）逆相懸濁重合で行われる。これらの重合は、空気雰囲気下でも実施可能であるが、粒子状吸水剤の着色改善の観点から、窒素やアルゴン等の不活性気体雰囲気下（例えば、酸素濃度が１容積％以下）で実施されることが好ましく、単量体中の溶存酸素についても、不活性気体で十分に置換（例えば、溶存酸素量が１ｍｇ／Ｌ未満）されていることが好ましい。
【００４０】
本発明において、前記単量体は、水あるいは水と親水性溶媒との混合溶媒との溶液状態で使用するのが好ましく、特に水溶液で使用するのが好ましい。この場合、単量体濃度としては２０〜８０質量％が好ましく、３０〜７０質量％がより好ましく、４０〜６０質量％が更に好ましい。尚、当該単量体濃度が高すぎると、吸水倍率が低下する傾向にあり好ましくない。
【００４１】
前記水溶液重合とは、疎水性有機溶媒等の分散溶媒を用いずに単量体水溶液を重合する方法であり、例えば、米国特許第４６２５００１号、同第４８７３２９９号、同第４２８６０８２号、同第４９７３６３２号、同第４９８５５１８号、同第５１２４４１６号、同第５２５０６４０号、同第５２６４４９５号、同第５１４５９０６号、同第５３８０８０８号等や、欧州特許第０８１１６３６号、同第０９５５０８６号、同第０９２２７１７号、同第１１７８０５９号、同第１７１１５４１号、同第１７９９７２１号等に開示されている重合形態をいう。
【００４２】
また、前記逆相懸濁重合とは、単量体水溶液を疎水性有機溶媒に懸濁させて重合する方法であり、例えば、米国特許第４０９３７７６号、同第４３６７３２３号、同第４４４６２６１号、同第４６８３２７４号、同第５２４４７３５号等に開示されている重合形態をいう。尚、本発明の重合にあたり、上述した特許文献に記載された単量体、架橋剤、重合開始剤、その他添加剤についても、本発明で使用可能である。液滴又は噴霧重合は気相中に単量体水溶液を噴霧又は滴下して行う重合方法であり、例えば、国際公開第２０１１／０２６８７６号パンフレットに記載されている重合形態をいう。
【００４３】
（重合開始剤）
本発明において使用される重合開始剤は、重合形態によって適宜選択され、特に限定されないが、例えば、光分解型重合開始剤、熱分解型重合開始剤、レドックス系重合開始剤等を挙げることができる。これらの重合開始剤の使用量は、前記単量体に対して０．０００１〜１モル％が好ましく、０．００１〜０．５モル％がより好ましい。
【００４４】
前記光分解型重合開始剤としては、例えば、ベンゾイン誘導体、ベンジル誘導体、アセトフェノン誘導体、ベンゾフェノン誘導体、アゾ化合物等が挙げられる。
【００４５】
前記熱分解型重合開始剤としては、例えば、過硫酸ナトリウム、過硫酸カリウム、過硫酸アンモニウム等の過硫酸塩；過酸化水素、ｔ−ブチルパーオキシド、メチルエチルケトンパーオキシド等の過酸化物；アゾニトリル化合物、アゾアミジン化合物、環状アゾアミジン化合物、アゾアミド化合物、アルキルアゾ化合物、２，２’−アゾビス（２−アミジノプロパン）ジヒドロクロリド、２，２’−アゾビス［２−（２−イミダゾリン−２−イル）プロパン］ジヒドロクロリド等のアゾ化合物等が挙げられる。
【００４６】
レドックス系重合開始剤としては、例えば、前記過硫酸塩や過酸化物等にＬ−アスコルビン酸や亜硫酸水素ナトリウム等の還元性化合物を併用し、両者を組み合わせた系が挙げられる。
【００４７】
また、前記光分解型重合開始剤と前記熱分解型重合開始剤とを併用することもできる。
【００４８】
（界面活性剤、分散剤）
本発明においては、重合時に、アニオン性界面活性剤、ノニオン性界面活性剤、カチオン性界面活性剤、両性界面活性剤等の界面活性剤や分散剤を使用することもできる。これらの界面活性剤や分散剤は、特に限定されないが、例えば、アニオン性界面活性剤としては、混合脂肪酸ナトリウム石鹸、ステアリン酸ナトリウム等の脂肪酸ナトリウム、高級アルコール硫酸ナトリウム、アルキル硫酸ナトリウム、アルキルベンゼンスルホン酸塩等が挙げられ、カチオン性界面活性剤及び両性界面活性剤としては、アルキルアミン類やアルキルベタイン等が挙げられる。ノニオン性界面活性剤としては、ＨＬＢが１０より大きいノニオン性界面活性剤が好ましく、後に記載するＨＬＢが１０以下のノニオン性界面活性剤の分散液作製時に水溶性分散剤として例示するＨＬＢが１０より大きいノニオン性界面活性剤と同様のものが挙げられる。ここで、ＨＬＢはグリフィン式より算出した値で規定され、場合によりカタログ値や他の方法で算出した値を使用してもよい。
【００４９】
また、分散剤としては、エチルセルロース、エチルヒドロキシエチルセルロース等が挙げられる。
【００５０】
前記界面活性剤又は分散剤の使用量は、本発明の効果を妨げない範囲であれば重合形態によって適宜決定されるが、一般的には、重合性単量体及び架橋性単量体からなる全単量体成分１００質量部に対して、０を超え、３０質量部以下が好ましく、０を超え、５質量部以下がより好ましい。
【００５１】
（逆相懸濁重合での有機溶媒）
前記逆相懸濁重合を行う場合、使用する有機溶媒として、水難溶性で重合に対して不活性であれば特に限定されないが、例えば、ｎ−ペンタン、ｎ−ヘキサン、ｎ−ヘプタン、ｎ−オクタン等の脂肪族炭化水素、シクロヘキサン、メチルシクロヘキサン等の脂環状炭化水素、ベンゼン、トルエン、キシレン等の芳香族炭化水素等が挙げられる。これらの中でも、工業的な入手安定性、品質等の観点から、ｎ−ヘキサン、ｎ−ヘプタン、シクロヘキサンが特に好ましい。これらの有機溶媒の使用量は、重合性単量体水溶液に対して、好ましくは０．５〜１０質量倍、より好ましくは０．６〜５質量倍である。
【００５２】
（２−２）ゲル細粒化工程（任意工程）
前記重合工程で得られた含水ゲルは、そのままの形態で乾燥を行うこともできるが、水溶液重合の場合、好ましくは重合中又は重合後の含水ゲルをゲル解砕機（ニーダー、ミートチョッパー等）等によりゲル解砕し、細粒化された含水ゲル（以下、「粒子状含水ゲル」と称することもある）を乾燥することが好ましい。このとき含水ゲルは、所定の方法によって質量平均粒子径（Ｄ５０）（湿式篩分級で規定）が好ましくは０．１〜５０ｍｍ、より好ましくは０．２〜１０ｍｍ、更に好ましくは０．５〜５ｍｍの破片に細粒化される。
【００５３】
尚、本発明の粒子状吸水剤に用いられる吸水性樹脂の形状としては、特に限定されず、例えば、顆粒状、粉末状、フレーク状、繊維状等の任意の形状とすることができる。また、細粒化は種々の方法で行うことができるが、例えば、任意形状の多孔構造を有するスクリュー型押出機を用いてゲル解砕する方法等が挙げられる。
【００５４】
（２−３）乾燥工程
本工程は、前記重合工程又はゲル細粒化工程で得られる含水ゲル又は粒子状含水ゲルを乾燥し、乾燥重合体を得る工程である。乾燥は、重合や表面架橋と同時に行ってもよく、あるいは別途乾燥工程を設けてもよく、それらを併用してもよいが、好ましくは重合後の表面架橋前に乾燥工程が設けられる。その乾燥方法としては特に限定されないが、例えば、加熱乾燥、熱風乾燥、減圧乾燥、流動床乾燥、赤外線乾燥、マイクロ波乾燥、ドラムドライヤー乾燥、疎水性有機溶媒との共沸による脱水、高温の水蒸気を用いた高湿乾燥等、種々の乾燥方法を挙げることができる。
【００５５】
これらの中でも、気体との接触による乾燥方法が好ましく、用いられる気体の露点は、好ましくは４０〜１００℃、より好ましくは５０〜９０℃である。
【００５６】
本発明における乾燥工程において、乾燥温度は特に限定されないが、例えば、５０〜３００℃が好ましく、吸水倍率の向上の観点から１００〜２５０℃がより好ましく、１２０〜２３０℃が更に好ましく、１５０〜２００℃が特に好ましい。尚、乾燥温度が１００℃以下の場合は、共沸脱水又は減圧乾燥が好ましい。また、乾燥時間についても適宜決定され、特に限定されないが、例えば、１０秒間〜５時間が好ましく、１分間〜２時間がより好ましい。
【００５７】
また、本発明の重合形態が水溶液中での重合の場合、得られる粒子状吸水剤の物性や粉砕時の容易性等の観点から、乾燥後の乾燥重合体（吸水性樹脂）の固形分（（５−３）固形分及び含水率で規定）が、好ましくは８０質量％以上、より好ましくは８５質量％以上、更に好ましくは９０質量％以上、特に好ましくは９２〜９８質量％にまで乾燥されることが望ましく、その後更に表面架橋されることが好ましい。
【００５８】
また、本発明の重合形態が逆相懸濁重合の場合、重合中又は重合後に得られる含水ゲルは、例えば、炭化水素等の有機溶媒中に分散した状態で共沸脱水を行うことにより、乾燥することができる。乾燥後の固形分は、６０質量％以上、好ましくは７０質量％以上、より好ましくは８０質量％以上、更に好ましくは８５質量％以上、更により好ましくは９０質量％以上、特に好ましくは９２〜９８質量％、最も好ましくは９３〜９７質量％とされる。また、含水ゲルは、乾燥工程の途中（例えば、固形分が６０〜９０質量％）で表面架橋されることが好ましい。尚、含水ゲルは、前記乾燥後に、デカンテーション又は蒸発により有機溶媒と分離し、必要に応じて更に乾燥させることもできる。
【００５９】
（２−４）粉砕工程、分級工程
本工程は、前記乾燥工程で得られた乾燥重合体（含水ゲルの乾燥物）を必要により粉砕（粉砕工程）し、更に分級（分級工程）によって粒度を制御し、吸水性樹脂粒子を得る工程である。当該粉砕や分級は、例えば、国際公開第２００４／６９９１５号に開示された方法を採用することができる。
【００６０】
前記吸水性樹脂粒子（表面架橋前の吸水性樹脂）は、加圧下吸水倍率（ＡＡＰ）や通液性（ＳＦＣ，ＧＢＰ）の向上という観点から、粉砕、分級や分級後の調合をもって特定範囲の粒度に制御されることが好ましく、必要により、表面架橋後の吸水性樹脂や最終的な粒子状吸水剤に対して行うことができる。
【００６１】
粒度の調整方法としては、粉砕機のクリアランスや処理量等の粉砕条件や分級工程での篩いの目の大きさ等により所望の範囲となるように制御する方法のほか、粒度の異なる吸水性樹脂粒子を混合する等の方法を用いることもできる。該調整方法では、質量平均粒子径、粒度分布の対数標準偏差、粗大粒子及び微小粒子の含有量の全てが所定の範囲になるようにする必要がある。分級後の微粉（例えば篩で１５０μｍ通過物）は除去してもよく、リサイクルしてもよい。また分級後の粗粒（例えば篩で８５０μｍ非通過物）も除去してもよく、再粉砕してもよい。
【００６２】
前記所定の範囲とは、質量平均粒子径（Ｄ５０）が２００〜６００μｍであり、好ましくは２５０〜５５０μｍであり、より好ましくは３５０〜５００μｍである。また、粒度分布の対数標準偏差（σζ）が０．２０〜０．５０であり、好ましくは０．２５〜０．４５であり、より好ましくは０．３０〜０．３５である。更に、粒子径が８５０μｍ以上（ＪＩＳ標準篩で規定）の粗大粒子の割合は少ないほどよく、通常０〜５質量％であり、好ましくは０〜３質量％であり、より好ましくは０〜１質量％である。粒子径が１５０μｍ未満（ＪＩＳ標準篩で規定）の微小粒子の割合も少ないほどよく、通常０〜５質量％であり、好ましくは０〜３質量％であり、より好ましくは０〜１質量％である。
【００６３】
（２−５）表面架橋工程
本工程は、前記粉砕工程、分級工程で得られた吸水性樹脂粒子を表面架橋し、得られる吸水性樹脂の加圧下吸水倍率（ＡＡＰ）を向上させる工程である。尚、「表面架橋」とは、吸水性樹脂粒子の表面又は表面近傍を架橋することをいい、又、「表面又は表面近傍」とは、通常、厚さが数十μｍ以下の表層部分又は全体の厚さの１／１０以下の表層部分を意味するが、これらの厚さは目的に応じて適宜決定される。また、本発明の粒子状吸水剤に用いられる吸水性樹脂は、前記（２−１）〜（２−４）で得られた吸水性樹脂粒子を表面架橋することで得られる。
【００６４】
当該表面架橋の方法としては、特に限定されないが、例えば、吸水性樹脂粒子表面で単量体を重合する方法や、重合開始剤（例えば、過硫酸塩）を使用して吸水性樹脂粒子表面をラジカル架橋する方法等が挙げられるが、表面架橋剤を使用して吸水性樹脂粒子の表面を架橋する方法が特に好ましい。この場合、表面架橋工程は、表面架橋剤との混合工程、該混合物の加熱処理工程、必要により冷却工程から構成される。
【００６５】
（表面架橋剤）
本発明で使用される表面架橋剤としては、特に限定されず、例えば、オキサゾリン化合物（米国特許第６２９７３１９号）、ビニルエーテル化合物（米国特許第６３７２８５２号）、エポキシ化合物（米国特許第６２５４８８号）、オキセタン化合物（米国特許第６８０９１５８号）、多価アルコール化合物（米国特許第４７３４４７８号）、ポリアミドポリアミン−エピハロ付加物（米国特許第４７５５５６２号、同第４８２４９０１号）、ヒドロキシアクリルアミド化合物（米国特許第６２３９２３０号）、オキサゾリジノン化合物（米国特許第６５５９２３９号）、ビス又はポリ−オキサゾリジノン化合物（米国特許第６４７２４７８号）、２−オキソテトラヒドロ−１，３−オキサゾリジン化合物（米国特許第６６５７０１５号）、アルキレンカーボネート化合物（米国特許第５６７２６３３号）等が挙げられ、これらの１種又は２種以上が使用される。
【００６６】
また、これらの表面架橋剤にアルミニウム塩等の水溶性多価金属カチオン（米国特許第６６０５６７３号、同第６６２０８９９号）を併用してもよく、アルカリ金属塩（米国特許出願公開第２００４／１０６７４５号）、有機酸や無機酸（米国特許第５６１０２０８号）等を併用してもよい。また、吸水性樹脂の表面で単量体の重合を行い、表面架橋（米国特許出願公開第２００５／４８２２１号）としてもよい。
【００６７】
これらの中でも有機表面架橋剤、特に共有結合性表面架橋剤を使用することが好ましく、具体的には、多価アルコール化合物、多価エポキシ化合物、多価アミン化合物又はそれらの塩、アルキレンカーボネート化合物の１種又は２種以上が好ましい。これらは一般に表面を親水化するため、本発明の製造方法を効果的に適用できる。
【００６８】
具体的な表面架橋剤として、（ジ，トリ，テトラ，ポリ）エチレングリコール、（ジ，ポリ）プロピレングリコール、１，３−プロパンジオール、２，２，４−トリメチル−１，３−ペンタンジオール、（ポリ）グリセリン、２−ブテン−１，４−ジオール、１，４−ブタンジオール、１，３−ブタンジオール、１，５−ペンタンジオール、１，６−ヘキサンジオール、トリメチロールプロパン、ジ又はトリエタノールアミン、ペンタエリスリトール、ソルビトール等の多価アルコール化合物；（ポリ）エチレングリコールジグリシジルエーテル、（ジ，ポリ）グリセロールポリグリシジルエーテル、（ジ，ポリ）プロピレングリコールジグリシジルエーテル、グリシドール等のエポキシ化合物；１，２−エチレンビスオキサゾリン等の多価オキサゾリン化合物；１，３−ジオキソラン−２−オン等のアルキレンカーボネート化合物；２−オキサゾリジノン等のモノオキサゾリジノン化合物又は多価オキサゾリジノン化合物、オキセタン化合物が挙げられる。
【００６９】
前記表面架橋剤の中でも粒子状吸水剤の物性の観点から、多価アルコール化合物、アルキレンカーボネート化合物、オキサゾリジノン化合物、オキセタン化合物から選ばれる脱水反応性表面架橋剤が好ましく、特に多価アルコール化合物、アルキレンカーボネート化合物、オキサゾリジノン化合物の中から選ばれる少なくとも１種以上が使用され、必要により他の表面架橋剤が使用されることが好ましい。尚、ここで、脱水反応性表面架橋剤とは、ポリアクリル酸（塩）のカルボキシル基と脱水反応で架橋する架橋剤をいう。
【００７０】
前記脱水反応性表面架橋剤以外の表面架橋剤としては、多価金属塩等のイオン反応性表面架橋剤、エポキシ化合物架橋剤等の開環反応性表面架橋剤が例示され、これら表面架橋剤を単独使用又は併用してもよい。
【００７１】
前記イオン反応性表面架橋剤としては、水溶性多価金属カチオンを含有する硫酸アルミニウム等の多価金属化合物が挙げられる。
【００７２】
前記表面架橋剤の使用量は、吸水性樹脂１００質量部に対して、好ましくは０．０１〜１０質量部であり、より好ましくは０．５〜５質量部である。前記表面架橋剤の使用量が０．０１質量部未満の場合、通液性が低下する場合があり、また、１０質量部を超える場合、吸水倍率が極端に低下する場合があるため、好ましくない。
【００７３】
尚、前記表面架橋剤は、１種のみを使用してもよく、２種以上を併用してもよい。
【００７４】
（溶媒）
吸水性樹脂粒子と表面架橋剤とを混合するとき、表面架橋剤を単独で混合してもよいが、表面架橋剤の溶液として混合することが好ましく、溶媒として特に水を用いるのが好ましい。吸水性樹脂粒子１００質量部に対して、水の総使用量が１〜１０質量部である場合、吸水性樹脂の表面に十分、表面架橋剤水溶液が浸透して、適切な厚さ及び密度を有する多層的な表面架橋層が形成される。
【００７５】
また、吸水性樹脂粒子と表面架橋剤とを混合するとき、必要に応じて、溶媒として親水性有機溶媒を用いてもよい。該親水性有機溶媒としては、例えば、メチルアルコール、エチルアルコール、ｎ−プロピルアルコール、イソプロピルアルコール、ｎ−ブチルアルコール、イソブチルアルコール、ｔ−ブチルアルコール等の低級アルコール類；アセトン等のケトン類；ジオキサン、テトラヒドロフラン、アルコキシポリエチレングリコール等のエーテル類；Ｎ，Ｎ−ジメチルホルムアミド等のアミド類；ジメチルスルホキシド等のスルホキシド類等が挙げられる。親水性有機溶媒の使用量は、吸水性樹脂粒子の種類や粒径等にもよるが、吸水性樹脂粒子の固形分１００質量部に対して、２０質量部以下が好ましく、０．１〜１０質量部の範囲内がより好ましい。
【００７６】
また、これらの表面架橋剤に本発明の効果を妨げない範囲、例えば０重量部を超え、１０重量部以下、好ましくは０重量部を超え、５重量部以下、より好ましくは０重量部を超え、１重量部以下で、水不溶性微粒子粉体や界面活性剤を共存させてもよい。用いられる界面活性剤は、重合工程で用いられる界面活性剤と同様である。
【００７７】
（表面架橋方法）
吸水性樹脂粒子と表面架橋剤とを混合する方法は、特に限定されないが、水及び／又は親水性有機溶媒に溶解させた表面架橋剤を、吸水性樹脂粒子に直接、噴霧又は滴下して混合する方法が好ましい。
【００７８】
吸水性樹脂粒子と表面架橋剤とを混合するときに用いられる混合装置は、両者を均一かつ確実に混合するために、大きな混合力を備えていることが望ましい。前記混合装置としては、特に限定されないが、例えば、円筒型混合機、二重壁円錐型混合機、Ｖ字型混合機、リボン型混合機、スクリュー型混合機、流動型炉ロータリーディスク型混合機、気流型混合機、双腕型ニーダー、内部混合機、粉砕型ニーダー、回転式混合機、スクリュー型押出機、タービュライザー等が挙げられる。
【００７９】
吸水性樹脂粒子と表面架橋剤とを混合するとき、その温度は、吸水性樹脂粒子、表面架橋剤水溶液及びそれらの混合物の温度として、好ましくは１０〜２００℃、より好ましくは２０〜１００℃である。また、混合時間は、好ましくは１秒間〜１時間、より好ましくは５秒間〜１０分間である。
【００８０】
吸水性樹脂粒子と表面架橋剤との混合物は、架橋反応のために加熱することが好ましい。加熱温度は適宜選択すればよいが、熱媒温度は好ましくは１５０〜２５０℃、より好ましくは１８０〜２１０℃の範囲である。また、加熱時間は好ましくは１分間〜２時間であり、加熱温度と加熱時間との組み合わせの好適例としては、１８０℃で０．１〜１．５時間、２００℃で０．１〜１時間等である。加熱反応時の雰囲気露点も目的に応じて０〜１００℃など適宜制御でき、ＰＣＴ／２０１３／０７２２０６や、ＰＣＴ／２０１３／０７２２０７に記載の方法が使用できる。
【００８１】
吸水性樹脂粒子と表面架橋剤との混合物を加熱する場合には、混合物を静置状態で加熱してもよく、撹拌等の混合手段を用いて加熱してもよいが、該混合物全体にわたって均一に加熱できる点から、撹拌混合下で加熱することが好ましい。
【００８２】
（２−６）通液性向上剤添加工程
本工程は、前記乾燥工程後の吸水性樹脂粒子又は表面架橋工程後の吸水性樹脂粒子に対して、通液性向上剤を添加する工程である。本発明でいう通液性向上剤とは、該通液性向上剤添加工程後の吸水性樹脂粒子の生理食塩水流れ誘導性（ＳＦＣ）を、該通液性向上剤添加工程前の吸水性樹脂粒子のＳＦＣに比べて向上させる物質をいう。
【００８３】
（通液性向上剤）
本工程において用いられる通液性向上剤としては、水溶性多価金属カチオン含有化合物が挙げられる。該多価金属カチオンは、２価以上の金属カチオンであり、２〜４価であることが好ましく、３価であることがより好ましい。
【００８４】
前記水溶性とは、水１００ｇ（２５℃）に、１ｇ以上、好ましくは１０ｇ以上溶解する化合物を指す。前記多価金属カチオンを含む多価金属化合物はそのまま（主に固体状）で吸水性樹脂粒子と混合してもよいが、水溶液としたものを吸水性樹脂と混合することが好ましい。
【００８５】
本発明に用いることができる多価金属カチオン元素は、典型金属及び族番号が４〜１１の遷移金属の中から選ばれる少なくとも一つ以上の金属であり、Ｍｇ，Ｃａ，Ｔｉ，Ｚｒ，Ｖ，Ｃｒ，Ｍｎ，Ｆｅ，Ｃｏ，Ｎｉ，Ｐｄ，Ｃｕ，Ｚｎ，Ｃｄ，Ａｌから選ばれる１種が好ましく、Ｍｇ，Ｃａ，Ｚｎ，Ａｌがより好ましく、Ａｌが特に好ましい。
【００８６】
前記多価金属カチオンを含む多価金属化合物としては、カウンターのアニオンは有機又は無機の何れでもよく、特に限定されない。例えば、酢酸アルミニウム、乳酸アルミニウム、アクリル酸アルミニウム、塩化アルミニウム、ポリ塩化アルミニウム、硫酸アルミニウム、硝酸アルミニウム、ビス硫酸カリウムアルミニウム、ビス硫酸ナトリウムアルミニウム等の水溶性アルミニウム塩；塩化カルシウム、硝酸カルシウム、塩化マグネシウム、硫酸マグネシウム、硝酸マグネシウム等の水溶性アルカリ土類金属塩；塩化亜鉛、硫酸亜鉛、硝酸亜鉛、硫酸銅、塩化コバルト、塩化ジルコニウム、硫酸ジルコニウム、硝酸ジルコニウム等の遷移金属塩、等を例示することができる。これらの中で特に好ましいのはアルミニウム化合物であり、中でも、硫酸アルミニウムが好ましく、硫酸アルミニウム１４〜１８水塩等の含水結晶の粉末は最も好適に使用することができる。
【００８７】
有機酸の多価金属塩を用いる場合、好ましいアニオンとしては、アニス酸、安息香酸、ｐ−ヒドロキシ安息香酸、ギ酸、吉草酸、クエン酸、グリコール酸、グリセリン酸、グルタル酸、クロロ酢酸、クロロプロピオン酸、けい皮酸、コハク酸、酢酸、酒石酸、乳酸、ピルビン酸、フマル酸、プロピオン酸、３−ヒドロキシプロピオン酸、マロン酸、マレイン酸、酪酸、イソ酪酸、イミジノ酢酸、リンゴ酸、イソチオン酸、メチルマレイン酸、アジピン酸、イタコン酸、クロトン酸、シュウ酸、サリチル酸、グルコン酸、没食子酸、ソルビン酸、ステアリン酸等の脂肪酸、等の酸に対応する塩基である。これらのうち、酒石酸塩及び乳酸塩が好ましく、乳酸アルミニウムや乳酸カルシウム等の乳酸塩が最も好ましい。
【００８８】
前記多価金属カチオンの混合方法は、吸水性樹脂に多価金属カチオンを含む水溶液、特に多価金属カチオン濃度が１〜６０質量％、更には１０〜５０質量％の水溶液として混合され、更に混合後に必要により４０〜１５０℃、更には６０〜１００℃程度で加熱すればよい。水の使用量は、吸水性樹脂１００質量部に対して０．１〜５質量部、更には０．５〜３質量部であることが好ましい。
【００８９】
更に好ましくは、混合時に多価アルコールないしα−ヒドロキシカルボン酸が併用される。尚、多価アルコールないしα−ヒドロキシカルボン酸としては、上述した各種化合物から適宜選択される。多価アルコールないしα−ヒドロキシカルボン酸は水より少量でかつ吸水性樹脂１００質量部に対して０〜４質量部、０．０１〜３質量部、更には０．１〜０．５質量部で使用されることが好ましい。
【００９０】
前記多価金属化合物の使用量は、多価金属カチオン（例えばアルミニウム塩の場合、塩の種類にかかわらずＡｌ３＋）として、吸水性樹脂粒子１００質量部に対して０．００１〜１質量部の範囲が好ましく、０．００５〜０．５質量部の範囲がより好ましく、０．０１〜０．２質量部の範囲が更により好ましく、０．０２〜０．１質量部の範囲が特に好ましい。
【００９１】
前記粒子状吸水剤中の吸水性樹脂１００質量部に対する多価金属カチオン含有量が０．００１質量部よりも少ない場合は、ＳＦＣの向上が十分ではなく、また該含有量が１質量部より多い場合は、ＡＡＰが大きく低下することがある。
【００９２】
（２−７）界面活性剤添加工程
本工程は、吸水性樹脂粒子にＨＬＢが１０以下の界面活性剤を添加する工程であり、前記乾燥工程後の吸水性樹脂粒子に対して行うことが好ましく、前記通液性向上剤添加工程を行う場合には、その後に行うのが好ましい。ここで、ＨＬＢはグリフィン式で算出され、カタログ記載値やその他の方法で算出された値で代替してもよい。
【００９３】
前記ＨＬＢが１０以下の界面活性剤（以下、「特定界面活性剤」と称することもある）の添加量は、本工程に供される吸水性樹脂固形分１００００００質量部に対して、３０〜１５０質量部が好ましく、３０〜１００質量部がより好ましく、７５〜１００質量部が更に好ましい。添加量が３０質量部未満では、本発明の効果が不十分となるおそれがあり、１５０質量部を超えると、本発明の効果が得られないだけでなく、吸収液の表面張力を低下させ、紙オムツでの戻り量が増加してしまう等の不都合が生じるため、好ましくない。
【００９４】
本工程に供される吸水性樹脂粒子の温度は、２０〜１００℃が好ましく、２０〜８０℃がより好ましい。吸水性樹脂粒子の温度が２０℃未満であると、本発明の効果が得られないため、好ましくない。
【００９５】
また、本工程では、結露等が起きなければ、特段の加熱や冷却操作は不要であり、雰囲気も窒素や空気など特に制限は無い。
【００９６】
（ＨＬＢが１０以下の界面活性剤）
本発明ではＨＬＢが１０以下の界面活性剤が必須に使用される。ＨＬＢはグリフィン法で算出でき、必須にＨＬＢ＝０〜１０、好ましくは１〜８、より好ましくは１〜６、特に好ましくは１〜４の範囲の界面活性剤が使用される。
【００９７】
ＨＬＢが未知の界面活性剤のＨＬＢを測定するには、該界面活性剤を、ある種の油を乳化させ（必要であればＨＬＢが既知の界面活性剤を加える）、別にＨＬＢが既知の界面活性剤（各値のＨＬＢのものを使用）で同じ油を乳化させ、乳化状態が同一となったときのＨＬＢを該未知の界面活性剤のＨＬＢとする。
【００９８】
前記ＨＬＢが１０以下の界面活性剤としては、ＨＬＢが１０以下のポリオキシエチレンアルキルエーテル、ソルビタン脂肪酸エステル、ポリオキシエチレンソルビタン脂肪酸エステル、グリセリン脂肪酸エステル、ショ糖脂肪酸エステル、から選ばれる１種以上の化合物であることが好ましい。
【００９９】
具体的には、ＨＬＢが１０以下のポリオキシエチレンアルキルエーテルとして、ポリオキシエチレンラウリルエーテル、ポリオキシエチレンステアリルエーテル、ポリオキシエチレンオレイルエーテルが例示され、ソルビタン脂肪酸エステルとして、ソルビタンモノラウレート、ソルビタンモノパルミテート、ソルビタンモノステアレート、ソルビタンジステアレート、ソルビタントリステアレート、ソルビタンモノオレエート、ソルビタントリオレエート、ソルビタンセスキオレエートが例示され、ポリオキシエチレンソルビタン脂肪酸エステルとして、ポリオキシエチレンソルビタンモノステアレートが例示され、グリセリン脂肪酸エステルとして、グリセロールモノステアレート、グリセロールモノオレエートが例示され、ショ糖脂肪酸エステルとして、ショ糖ステアリン酸エステル、ショ糖パルミチン酸エステル、ショ糖オレイン酸エステル、ショ糖ラウリン酸エステル、ショ糖エルカ酸エステルが例示される。
【０１００】
尚、前記ＨＬＢが１０以下の界面活性剤又は下記ＨＬＢが１０より大きい界面活性剤において、そのポリオキシエチレンのｎ数（モル数）はＨＬＢ調整などを目的として適宜決定され、また単分子（同じｎ数）でもよく混合物（平均ｎ数／平均付加モル数）でもよいが、ｎ＝２〜２００、さらには４〜１００、好ましくは８〜８０で選択される。さらに必要に応じて０〜３０モル％、さらに０〜１０モル％程度の少量のポリオキシプロピレン単位を併用してもよい。
【０１０１】
また、ＨＬＢが１０以下の界面活性剤として、花王株式会社製のレオドールシリーズを使用することができる。上記レオドールシリーズとしては、ＨＬＢが０〜１０（カタログ値）の範囲にあるレオドールＡＯ−１５Ｖ、レオドールＭＳ−６０、レオドールＭＯ−６０Ａ−１５Ｖ等が挙げられる。
【０１０２】
ＨＬＢが１０以下の界面活性剤として、中でも、ポリオキシエチレンステアリルエーテル（花王株式会社製、エマルゲン３０６Ｐ：ＨＬＢ９．４（カタログ値））、ソルビタン脂肪酸エステル（花王株式会社製、レオドールＡＯ−１５Ｖ：ＨＬＢ３．７（カタログ値））、グリセリン脂肪酸エステル（花王株式会社製、エキセルシリーズ及びレオドールシリーズ：ＨＬＢ２．８〜３．８（カタログ値））が好ましく、グリセリン脂肪酸エステルが特に好ましい。
【０１０３】
（ＨＬＢが１０以下の界面活性剤の分散液）
前記ＨＬＢが１０以下の界面活性剤は、分散液（エマルション）として添加されるのが好ましい。
【０１０４】
前記ＨＬＢが１０以下の界面活性剤を均一に添加するためには、前記ＨＬＢが１０以下の界面活性剤と同時に添加する水の量が、添加する吸水性樹脂粒子１００質量部に対して、０．５〜３．０質量部であるのが好ましく、０．７〜２．０質量部であるとより好ましく、０．８〜２．０質量部であると更に好ましい。該水の量が０．５質量部以下では、前記ＨＬＢが１０以下の界面活性剤の均一な添加が困難になるおそれがあり、更に、耐ダメージ性が低下することがあるため、好ましくない。また、該水の量が３．０質量部を超えると、吸水した吸水性樹脂粒子の流動性が低下することにより、攪拌混合が不十分となって前記ＨＬＢが１０以下の界面活性剤の均一な添加が困難になるおそれがあり、更に、驚くべきことに嵩比重が低下して本発明の効果が得られないため、好ましくない。
【０１０５】
該ＨＬＢが１０以下の界面活性剤の分散液は、前記ＨＬＢが１０以下の界面活性剤を添加する界面活性剤添加工程に用いられる時点で、前記ＨＬＢが１０以下の界面活性剤が液中で均一に分散しているのが好ましい。ここで分散とは半透明に溶解、好ましくは乳濁液となった状態（乳化した状態）を指し、分散体は目視できる程度に大きくても問題ない。透明な均一溶液、又は、分散液の作製後、１分未満で相分離するような不安定な分散液では本発明の効果が十分に達成されないおそれがあるため好ましくない。
【０１０６】
但し、分散液は、均質な状態で添加することができるように、作製後、速やかに界面活性剤添加工程に供することが望ましい。具体的には、分散液は、作製してから２日（４８時間）経過するまでの間に、好ましくは１日（２４時間）経過するまでの間に、吸水性樹脂粒子に添加することが望ましい。
【０１０７】
また、該ＨＬＢが１０以下の界面活性剤の分散液における分散粒子径は特に限定されないが、分散粒子径が過度に大きいと、分散液の安定性が低下し相分離した液となり、本発明の効果を十分に得られないおそれがある。
【０１０８】
そのため、該ＨＬＢが１０以下の界面活性剤の分散液は、以下の水分散液１及び水分散液２のうち少なくとも１種の条件を満たす水分散液を用いるのが好ましい。
【０１０９】
（水分散液１）
水分散液の温度を４０〜１００℃に、より好ましくは６０〜１００℃に、更に好ましくは７０〜１００℃に加熱した状態で、１０００ｒｐｍ以上の回転数、又は攪拌子／攪拌羽根の翼先端周速度が２．５ｍ／ｓ以上の条件で、１分間以上攪拌するのが好ましい。尚、翼先端周速度は３．０ｍ／ｓ以上がより好ましく、３．５ｍ／ｓ以上が更に好ましく、３０ｍ／ｓ以下が好ましく、２０ｍ／ｓ以下がより好ましく、１０ｍ／ｓ以下が特に好ましい。翼先端周速度を上げすぎると、見合うだけの攪拌効果が得られないだけでなく、攪拌羽根の破損など不要なトラブルの原因になるので、避けるのが好ましい。
【０１１０】
（水分散液２）
水溶性分散剤を併用して、前記ＨＬＢが１０以下の界面活性剤の分散性を高めた水分散液を用いることができる。該水溶性分散剤は、前記ＨＬＢが１０以下の界面活性剤に対して、０．１〜９．０質量倍を用いるのが好ましく、１．０〜９．０質量倍であるとより好ましい。
【０１１１】
（水溶性分散剤）
前記水溶性とは、水１００ｇ（２５℃）に、１ｇ以上、好ましくは１０ｇ以上溶解する化合物を指す。
【０１１２】
前記水溶性分散剤としては、ＨＬＢが１０より大きいノニオン性界面活性剤、アニオン性界面活性剤、カチオン性界面活性剤、両性界面活性剤、水溶性高分子、親水性有機溶媒（低級の一価又は多価アルコール）を用いることができる。尚、ＨＬＢは、好ましくは１３以上の範囲である。下記界面活性剤のポリオキシエチレンのｎ数は、ＨＬＢが１０以下の界面活性剤と同様に、好ましくは前記範囲で適宜選択される。
【０１１３】
具体的には、ＨＬＢが１０より大きいノニオン性界面活性剤として、ポリオキシエチレンアルキルエーテル系の、ポリオキシエチレンラウリルエーテル、ポリオキシエチレンセチルエーテル、ポリオキシエチレンステアリルエーテル、ポリオキシエチレンオレイルエーテル、ポリオキシエチレンアルキルエーテル、ポリオキシエチレンミリスチルエーテル、ポリオキシエチレンオクチルドデシルエーテルや、ポリオキシアルキレン誘導体系のポリオキシエチレンアルキレンアルキルエーテルや、ポリオキシエチレンソルビタン脂肪酸エステル系のポリオキシエチレンソルビタンモノラウレート、ポリオキシエチレンソルビタンモノパルミテート、ポリオキシエチレンソルビタンモノステアレート、ポリオキシエチレンソルビタントリステアレート、ポリオキシエチレンソルビタンモノオレエート、ポリオキシエチレンソルビタントリオレエート、ポリオキシエチレンソルビタントリイソステアレートや、ポリオキシエチレンソルビトール脂肪酸エステル系のテトラオレオレイン酸ポリオキシエチレンソルビッドや、ポリオキシエチレン脂肪酸エステル系のポリエチレングリコールモノラウレート、ポリオキシエチレングリコールモノステアレート、ポリエチレングリコールジステアレートや、ショ糖脂肪酸エステル系のショ糖ステアリン酸エステル、ショ糖パルミチン酸エステル、ショ糖ミリスチン酸エステル、ショ糖オレイン酸エステル、ショ糖ラウリン酸エステル、ポリオキシエチレン硬化ヒマシ油等が例示される。
【０１１４】
また、アニオン性界面活性剤として、アルキル硫酸エステル塩である、ラウリル硫酸ナトリウム、高級アルコール硫酸ナトリウム、ラウリル硫酸トリエタノールアミン、ラウリル硫酸アンモニウムや、ポリオキシエチレンアルキルエーテル硫酸エステル塩である、ポリオキシエチレンラウリルエーテル硫酸ナトリウム、ポリオキシエチレンアルキルエーテル硫酸ナトリウム、ポリオキシエチレンアルキルエーテル硫酸トリエタノールアミンや、スルフォン酸塩である、ドデシルベンゼンスルフォン酸塩、アルキルナフタレンスルホン酸ナトリウム、ジアルキルスルホコハク酸ナトリウム、アルキルジフェニルエーテルジスルフォン酸ナトリウム、アルカンスルフォン酸ナトリウム、脂肪酸塩として、ステアリン酸ソーダ石けん、オレイン酸カリ石けん、ヒマシ油カリ石けんが例示され、ナフタレンスルフォン酸ホルマリン縮合物として、β−ナフタレンスルフォン酸ホルマリン縮合物のナトリウム塩、特殊芳香族スルフォン酸ホルマリン縮合物のナトリウム塩、高分子界面活性剤として、特殊ポリカルボン酸型高分子界面活性剤が例示される。
【０１１５】
カチオン性界面活性剤として、アルキルアミン塩である、ココナットアミンアセテート、ステアリルアミンアセテートや、第四級アンモニウム塩であるラウリルトリメチルアンモニウムクロライド、ステアリルトリメチルアンモニウムクロライド、セチルトリメチルアンモニウムクロライド、ジステアリルジメチルアンモニウムクロライド、アルキルベンジルジメチルアンモニウムクロライド等が例示される。
【０１１６】
両性界面活性剤として、アルキルベタイン、アルキルアミンオキサイドラウリルベタイン、ステアリルベタイン、ラウリルジメチルアミンオキサイド等が例示される。
【０１１７】
水溶性高分子として、ポリカルボン酸塩である、ポリアクリル酸塩、アルギン酸塩、カルボキシメチルセルロースナトリウムや、ポリスルホン酸塩である、アルキルナフタレンスルホン酸ホルマリン縮合物や、非イオン系高分子である、ポリビニルアルコール、水溶性澱粉、ポリグリセリン脂肪酸エステル等が例示され、酸基含有水溶性高分子では一価ないし多価塩、特に一価塩が使用できる。
【０１１８】
中でも、ノニオン性界面活性剤、アニオン性界面活性剤及びアルギン酸ないしその塩（特にナトリウム塩）が好ましく、ノニオン性界面活性剤、アルギン酸一価塩（特にナトリウム塩）がより好ましい。また、本発明で水溶性分散剤として使用される花王株式会社製のレオドールシリーズとしては、ＨＬＢが１０（カタログ値）より大きいレオドールＴＷ−Ｓ１２０Ｖ等が挙げられる。
【０１１９】
（２−８）添加後乾燥工程
前記ＨＬＢが１０以下の界面活性剤を添加する界面活性剤添加工程後には、乾燥工程（この工程を「添加後乾燥工程」と称することがある）を設けることが好ましい。本工程は、吸水性樹脂粒子の含水率を３．０〜６．０質量％の範囲にすることを目的としており、吸水性樹脂粒子にダメージを与えずに含水率を所望の値に調整できる方法であれば、乾燥方法に制限は無い。
【０１２０】
具体的な条件としては、乾燥温度は２５０℃以下が好ましく、２００℃以下がより好ましく、１５０℃以下が更に好ましく、１００℃以下がより更に好ましく、８０℃以下が特に好ましく、氷結等の好ましくない現象を避けるために０℃以上であればよい。また、空気や窒素等の気体と接触させるのが好ましいが、強制的な通風操作は必ずしも必要ではない。尚、該気体は飽和水蒸気圧以上の水蒸気を含んでいない不活性な気体であれば特に問わない。
【０１２１】
例えば、前記ＨＬＢが１０以下の界面活性剤を添加する界面活性剤添加工程後に、４０〜７０℃程度の温度で１０〜６０分間、乾燥機中に静置する方法や、室温で大気に数時間曝しておく方法等が例示される。
【０１２２】
（２−９）その他の添加物を添加する添加物添加工程
その他の添加物を添加する添加物添加工程としては、水不溶性微粒子添加工程やキレート剤添加工程、消臭成分添加工程などがある。目的に応じてこれらの添加剤を添加してもよいが、その他の添加物を添加する場合は、ＨＬＢが１０以下の界面活性剤を添加する界面活性剤添加工程より前工程として添加しなければならない。
【０１２３】
（ｉ）水不溶性微粒子添加工程
本工程に用いられる水不溶性微粒子としては、吸水剤が水性液体と接触したときに吸水剤の粒子同士が密着するのを抑制し、水性液体の流れをよくするものであれば特に限定されるものではない。中でも水不溶性無機微粉末が好ましく、ベントナイト、二酸化ケイ素、酸化チタン、酸化アルミニウム、珪素系微粒子等の無機系微粒子が好ましい。
【０１２４】
また、水不溶性微粒子としては、好ましくは体積平均粒子径で１０μｍ以下であり、より好ましくは５μｍ以下であり、さらに好ましくは１μｍ以下であり、特に好ましくは０．５μｍ以下の微粒子が用いられる。
【０１２５】
吸水性樹脂と水不溶性微粒子の混合方法はドライブレンドでもよく、水不溶性微粒子を水分散液としたスラリーで混合してもよいが、好ましくはドライブレンドされ、その場合の混合機は適宜選択される。
【０１２６】
吸水性樹脂と水不溶性微粒子の割合は、吸水性樹脂１００質量部に対して０．４質量部以下が好ましく、０．３質量部以下がより好ましく、０．２質量部以下が更に好ましく、特に０．１質量部以下が好ましい。下限は０．００１質量部以上が好ましく、０．０１質量部以上がより好ましい。
【０１２７】
前記粒子状吸水剤中の吸水性樹脂１００質量部に対する前記水不溶性微粒子の含有量が０．４質量部より多い場合は、混合によってＡＡＰが大きく低下することがある。
【０１２８】
（ｉｉ）キレート剤添加工程
本発明に係る粒子状吸水剤においては、キレート剤を更に含有してもよい。キレート剤を含有させることで、耐尿性や着色防止に優れる粒子状吸水剤が得られる。
【０１２９】
本工程は、任意の順序で行うことができ、好ましくは、ＨＬＢが１０以下の界面活性剤を添加する界面活性剤添加工程以前であり、前記何れかの工程と同時に行ってもよく、前記重合工程、前記表面架橋工程、あるいは下記造粒工程から選ばれる１又は２以上の工程と同時に行うことが好ましく、前記重合工程において前記単量体又は単量体溶液に添加することがより好ましい。
【０１３０】
また、キレート剤を添加するときの形態についても特に限定されず、例えば、液状又は固体（粉体）状のキレート剤をそのまま添加してもよく、予め溶媒に溶解させて溶液としてから添加してもよいが、取り扱い性や添加量の振れ等の観点から、溶液で添加することが好ましい。
【０１３１】
前記キレート剤は、高分子及び／又は非高分子キレート剤が好ましく、非高分子キレート剤がより好ましく、分子量あるいは質量平均分子量が好ましくは４０〜２０００、より好ましくは６０〜１０００、更に好ましくは１００〜５００である。
【０１３２】
前記キレート剤として、具体的には、アミノカルボン酸（塩）が挙げられ、そのカルボキシル基の数は、好ましくは２〜２０、より好ましくは４〜１０、特に好ましくは５〜８である。
【０１３３】
本発明におけるキレート剤の使用量は、吸水性樹脂１００質量部に対して、０．００００１〜１０質量部が好ましく、０．０００１〜１質量部がより好ましく、０．００２〜０．１質量部が更に好ましい。
【０１３４】
前記粒子状吸水剤中の吸水性樹脂１００質量部に対するキレート剤含有量が１０質量部を超える場合、含有量に見合った効果が得られず不経済となるのみならず、吸収性能が低下する等の問題が生じる。一方、前記含有量が０．００００１質量部未満の場合は、十分な添加効果が得られない。
【０１３５】
（ｉｉｉ）消臭成分添加工程
消臭性を付加させるため、消臭成分、好ましくは植物成分を更に含有することで、消臭性に優れる粒子状吸水剤が得られる。該消臭成分を添加する消臭成分添加工程は、ＨＬＢが１０以下の界面活性剤を添加する界面活性剤添加工程以前であれば任意の工程で行うことができ、前記表面架橋工程後がより好ましい。
【０１３６】
前記植物成分として、特に限定されないが、例えば、ポリフェノール、フラボン、カフェイン、タンニン、タンニン酸、五倍子、没食子、没食子酸等を含んだ化合物、ツバキ、ヒカサキ、モッコク等のツバキ科の植物、イネ、ササ、竹、トウモロコシ、麦等のイネ科の植物、コーヒー等のアカネ科の植物等が挙げられる。これらの植物成分の形態は特に限定されず、植物から抽出したエキス（精油）、植物自体、植物加工業や食物加工業における製造工程で副生する植物滓及び抽出滓等が挙げられる。
【０１３７】
本発明における植物成分の使用量は、吸水性樹脂１００質量部に対して０〜１０質量部であり、好ましくは０．００１〜５質量部であり、更に好ましくは０．００２〜３質量部である。使用量を前記範囲内とすることで、消臭性を発揮する。
【０１３８】
（２−１０）造粒工程及び微粉回収工程
本発明において、吸水性樹脂を造粒してもよいが、造粒工程はＨＬＢが１０以下の界面活性剤を添加する界面活性剤添加工程より前の工程でなければならない。造粒のとき、水に加えて親水性の有機溶媒を使用してもよい。また、微粉回収工程を行ってもよく、分級後の微粉を分級工程以前、好ましくは重合工程、ゲル粉砕工程、乾燥工程にリサイクルしてもよい。
【０１３９】
（２−１１）微粉回収工程
乾燥工程後に分級工程（表面架橋工程後の第二分級工程を含む。以下同じ。）を含み、前記分級工程において、目開き１５０μｍの標準篩通過物である吸水性樹脂微粒子を分離した後、該吸水性樹脂微粒子又はその水添加物を乾燥工程以前の工程に回収（再利用）することが好ましい。尚、前記分級工程で除去される粗大粒子は、必要に応じて再粉砕してもよく、また、前記分級工程で除去される微粒子は、廃棄しても、他の用途に使用しても、本微粉回収工程に供してもよい。
【０１４０】
前記微粒子を除去することにより、通液性（例えばＳＦＣ）の向上が見出され、更に本工程により、吸水速度（例えばＦＳＲ）を更に向上させることができる。
【０１４１】
即ち、本発明の製造方法において、微粉回収工程とは、乾燥工程及び必要により粉砕、分級工程で発生する吸水性樹脂微粒子（特に粒子径１５０μｍ以下の粒子を７０質量％以上含んだもの。以下、「微粉」と称することもある。）を分離した後、そのままの状態で、あるいは水和又は造粒して、乾燥工程以前に回収、好ましくは、重合工程、ゲル粉砕工程又は乾燥工程に回収する工程を指す。
【０１４２】
微粉を回収することで、吸水性樹脂及び吸水剤の粒度を制御することができるとともに、本工程により吸水速度を更に向上させることができる。
【０１４３】
回収する微粉としては表面架橋前の微粉でもよく、表面架橋後の微粉でもよく、微粉回収量は乾燥重合体の１〜４０質量％が好ましく、５〜３０質量％がより好ましい。
【０１４４】
本発明に好適な微粉回収方法は、重合前の単量体水溶液や重合中の含水ゲルに吸水性樹脂微粉子又はその水和物や造粒物、必要により無機微粒子等を混合する方法である。尚、重合前の単量体水溶液への回収方法は国際公開第９２／００１００８号、同第９２／０２０７２３号に、重合中の含水ゲルへの回収方法は国際公開第２００７／０７４１６７号、同第２００９／１０９５６３号、同第２００９／１５３１９６号、同第２０１０／００６９３７号に、また、乾燥工程（乾燥機）への回収方法は米国特許第６２２８９３０号等に、それぞれ例示されるが、これらの微粉回収方法が好ましく適用される。
【０１４５】
〔３〕粒子状吸水剤の物性
本発明は、上述した粒子状吸水剤の製造方法を一例として、新規な粒子状吸水剤、即ち、ポリアクリル酸（塩）系吸水性樹脂を主成分とし、下記物性を満たす粒子状吸水剤を提供する。尚、各物性の測定方法については、実施例の項に記載されている。
【０１４６】
本発明の吸水剤（第１の吸水剤）は、ポリアクリル酸（塩）系吸水性樹脂を主成分とする吸水剤であって、ハウスナー比が１．１８未満かつ吸水速度（ＦＳＲ）が０．２５［ｇ／ｇ／ｓ］以上であることを特徴とする吸水剤である。
【０１４７】
また、本発明の吸水剤（第２の吸水剤）は、ポリアクリル酸（塩）系吸水性樹脂を主成分とする吸水剤であって、含水率が３．０質量％〜６．０質量％又はさらに通液性向上剤を含み、ＨＬＢが１０以下の界面活性剤を吸水性樹脂固形分１００００００重量部に対して３０重量部〜１５０重量部含むことを特徴とする吸水剤である。
【０１４８】
第１の吸水剤と第２の吸水剤とは同じ吸水剤でもよく（両方の特性を同時に満足する吸水剤）、別々の吸水剤でもよい（一方のみを満足する吸水剤）が、好ましくは、同時に満足する吸水剤である。
【０１４９】
係る本発明の吸水剤は、好ましくは、嵩比重が０．６１ｇ／ｍｌ以上、０．８０ｇ／ｍｌ以下、さらに好ましくは後述する範囲である。また、本発明の吸水剤は、好ましくは通液性向上剤を含む。また、本発明の吸水剤は、好ましくは耐衝撃試験後の１５０μｍ未満の粒子割合が０質量％〜４．６質量％である。
【０１５０】
さらに、前記第１の吸水剤及び第２の吸水剤は、好ましくは下記物性を満足する。
【０１５１】
（３−１）加圧下吸水倍率（ＡＡＰ）
紙オムツでのモレを防止するため、前記重合後の表面架橋を達成手段の一例として、粒子状吸水剤は、１．９ｋＰａの加圧下さらには４．８ｋＰａの加圧下での０．９重量％の塩化ナトリウム水溶液に対する吸水倍率（ＡＡＰ）が、好ましくは２０［ｇ／ｇ］以上、より好ましくは２２［ｇ／ｇ］以上、さらに好ましくは２４［ｇ／ｇ］以上に制御される。ＡＡＰの上限は高いほど好ましいが、他の物性とのバランスから、通常、４０［ｇ／ｇ］、更には３５［ｇ／ｇ］、特に荷重４．８ｋＰａの場合は３０［ｇ／ｇ］程度が好ましい。
【０１５２】
（３−２）無加圧下吸水倍率（ＣＲＣ）
本発明に係る粒子状吸水剤の無加圧下吸水倍率（ＣＲＣ）は、１０［ｇ／ｇ］以上が好ましく、２０［ｇ／ｇ］以上がより好ましく、２５［ｇ／ｇ］以上が更に好ましく、特に好ましくは３０［ｇ／ｇ］以上に制御される。尚、無加圧下吸水倍率（ＣＲＣ）の上限値は高いほど好ましいが、他の物性（特に通液性）とのバランスから、好ましくは５０［ｇ／ｇ］以下、より好ましくは４５［ｇ／ｇ］以下、更に好ましくは４０［ｇ／ｇ］以下である。ＣＲＣは架橋剤量等で制御できる。
【０１５３】
（３−３）ＳＦＣ（生理食塩水流れ誘導性）
紙オムツでのモレを防止するため、前記重合及びその粒度制御した表面架橋を達成手段の一例として、粒子状吸水剤は、加圧下での液の通液特性である０．６９重量％生理食塩水流れ誘導性（ＳＦＣ）は、１［×１０−７・ｃｍ３・ｓｅｃ・ｇ−１］以上であり、以下順に２０［×１０−７・ｃｍ３・ｓｅｃ・ｇ−１］以上、５０［×１０−７・ｃｍ３・ｓｅｃ・ｇ−１］以上、７０［×１０−７・ｃｍ３・ｓｅｃ・ｇ−１］以上が好ましく、特に１００［×１０−７・ｃｍ３・ｓｅｃ・ｇ−１］以上に制御される。上限は他の物性、特にＣＲＣとのバランスで適宜決定されるが、通常、２０００［×１０−７・ｃｍ３・ｓｅｃ・ｇ−１］以下、１０００［×１０−７・ｃｍ３・ｓｅｃ・ｇ−１］以下、５００［×１０−７・ｃｍ３・ｓｅｃ・ｇ−１］以下である。尚、ＳＦＣは周知の測定法であり、例えば、米国特許第５５６２６４６号に記載の方法で規定できる。
【０１５４】
（３−４）ＦＳＲ（吸水速度）
本発明に係る粒子状吸水剤の、２０ｇの生理食塩水に対する粒子状吸水剤１ｇでの吸水速度（ＦＳＲ）は、通常、０．０５［ｇ／ｇ／ｓｅｃ］以上、好ましくは０．１０［ｇ／ｇ／ｓｅｃ］以上、より好ましくは０．１５［ｇ／ｇ／ｓｅｃ］以上、更に好ましくは０．２０［ｇ／ｇ／ｓｅｃ］以上、特に好ましくは０．２５［ｇ／ｇ／ｓｅｃ］以上である。上限としては、好ましくは０．５０［ｇ／ｇ／ｓｅｃ］以下である。ＦＳＲの測定法は国際公開第２００９／０１６０５５号パンフレットで規定される。
【０１５５】
（３−５）嵩比重
粒子状吸水剤の嵩比重は、通常、０．５５〜０．８０［ｇ／ｍｌ］であり、好ましくは０．６１〜０．８０［ｇ／ｍｌ］、さらに好ましくは０．６５〜０．７５［ｇ／ｍｌ］である。
【０１５６】
また、後述するハウスナー比の測定において、ゆるめ嵩密度とかため嵩密度（振動（タッピング）によってよく充填された後の嵩密度）を測定し、ゆるめ嵩密度に対するかため嵩密度の比からハウスナー比を算出している。
【０１５７】
本発明の吸水剤は、ハウスナー比が低く嵩比重が高いことを特徴としている。低いハウスナー比は、振動による充填が起こり難いことを意味する。すなわち、本発明の製造方法では、性能への悪影響が懸念される振動を加えずとも吸水剤を密に充填でき、また振動を受けても性能への影響を受け難い優れた吸水剤が得られる。
【０１５８】
本発明により、従来難しかったＦＳＲ及び嵩比重を共に向上させることができる。
【０１５９】
（３−６）表面張力
本発明に係る粒子状吸水剤の表面張力（実施例の測定法で規定）は、好ましくは５５［ｍＮ／ｍ］以上、より好ましくは６０［ｍＮ／ｍ］以上、さらに好ましくは６５［ｍＮ／ｍ］以上、特に好ましくは７０［ｍＮ／ｍ］以上、最も好ましくは７２［ｍＮ／ｍ］以上であり、実質的な表面張力の低下もない。上限は通常、７５［ｍＮ／ｍ］で十分である。
【０１６０】
（３−７）含水率
本発明に係る粒子状吸水剤の含水率は、好ましくは３．０重量部以上、６．０重量部以下であり、より好ましくは３．０重量部以上、５．５重量部以下、最も好ましくは３．５重量部以上、５．０重量部以下である。３．０重量部未満では、耐ダメージ性が低下するという問題点があり、６．０重量部より高いと、嵩比重が低下するため好ましくない。
【０１６１】
（３−６）その他の物性
本発明に係る粒子状吸水剤の形状は、粒子状であれば特定の形状に限定されず、例えば、球状、略球状、（粉砕物である）不定形破砕状、棒状、多面体状、ソーセージ状（例えば、米国特許第４９７３６３２号等）、皺を有する粒子（例えば、米国特許第５７４４５６４号等）等が挙げられる。これらの粒子は、一次粒子（ｓｉｎｇｌｅ  ｐａｒｔｉｃｌｅ）でも造粒粒子でもよく、混合物でもよい。また、発泡した多孔質でもよい。これらの中でも、不定形破砕状の一次粒子又は造粒粒子が好ましい。
【０１６２】
該粒子状吸水剤の質量平均粒子径（Ｄ５０）は、２００〜６００μｍが好ましく、２５０〜５５０μｍがより好ましく、３５０〜５００μｍが更に好ましい。
【０１６３】
また、粒度分布の対数標準偏差（σζ）は、０．２０〜０．５０が好ましく、０．２５〜０．４５がより好ましく、０．３０〜０．３５が更に好ましい。
【０１６４】
更に、本発明に係る粒子状吸水剤は、粒子径が８５０μｍ以上（ＪＩＳ標準篩で規定）の粗大粒子の割合は少ないほどよく、通常、０〜５質量％、好ましくは０〜３質量％、より好ましくは０〜１質量％である。
【０１６５】
本発明に係る粒子状吸水剤は、粒子径が１５０μｍ未満（ＪＩＳ標準篩で規定）の微粒子の割合も少ないほどよく、通常、０〜５質量％、好ましくは０〜３質量％、より好ましくは０〜１質量％である。
【０１６６】
上述した粒度（質量平均粒子径（Ｄ５０）、対数標準偏差（σζ）、粗大粒子又は微粒子の割合）や嵩比重は、吸水性樹脂粒子に好ましく適用されるが、更に表面架橋後の吸水性樹脂や最終的な粒子状吸水剤にも好ましく適用される。当該粒度が上述した範囲を外れる場合、加圧下吸水倍率（ＡＡＰ）の低下や、紙オムツでの戻り量（Ｒｅ−Ｗｅｔ）の増加が見られるため、好ましくない。
【０１６７】
〔４〕粒子状吸水剤の用途等
本発明に係る粒子状吸水剤の用途としては、特に限定されないが、吸収体に成型され、最終消費材として吸収性物品（例えば、紙オムツ）に使用されることが好ましい。
【０１６８】
（４−１）吸収体
本発明における吸収体は、粒子状吸水剤をシート状、ウェブ状、筒状等に成型して得られる。尚、「吸収体」とは、粒子状吸水剤とパルプ等の親水性繊維とを主成分として成型された吸水材のことをいう。
【０１６９】
また、本発明の粒子状吸水剤は、通液性（ＳＦＣ）が良好であるため、吸収体に使用する場合、親水性繊維の含有量を減らすことができる。従って、コア濃度を４０質量％以上としても液拡散性が良好であり、一度に多量の水性液を素早く吸収して拡散させることができる。更に長時間、吸収性能を維持させることができ、吸収した水性液の逆戻りもない。以上のように、本発明の粒子状吸水剤を用いることで、吸収体（特に紙オムツ）の薄型化を図ることができる。
【０１７０】
（４−２）吸収性物品
本発明における吸収性物品は、吸水やゲル化、保湿、止水、吸湿等を目的とした最終消費材である。当該最終消費材は、前記吸収体、液透過性を有する表面シート、液不透過性の背面シートを備えた吸収性物品であり、具体的には紙オムツ、失禁パット、生理用ナプキン等が挙げられ、特に好ましくは紙オムツである。尚、他の衛生材料にも適用することができる。
【実施例】
【０１７１】
〔５〕実施例
以下、実施例に従って本発明をさらに説明するが、本発明は実施例に限定されて解釈されるものではない。また、本発明の特許請求の範囲や実施例に記載の諸物性は、以下の測定法（５−１）〜（５−９）に従って求めた。なお、特に断りのない限り、各実施例での各工程は実質的に常圧（大気圧の±５％以内、さらに好ましくは１％以内）で行なわれ、同一工程では意図的な加圧減圧による圧力変化は加えずに実施した。【０１７２】
（５−１）重量平均粒子径（Ｄ５０）及び粒度分布の対数標準偏差（σζ）
米国特許出願公開第２００６−２０４７５５号に準じて、標準篩で分級して重量平均粒子径（Ｄ５０）（単位；［μｍ］）及び粒度分布の対数標準偏差（σζ）を求めた。【０１７３】
（５−２）ＣＲＣ（無加圧下吸水倍率）
ＥＲＴ４４１．２−０．２に従い、０．９０重量％塩化ナトリウム水溶液（生理食塩水とも称する）に対する無加圧下で３０分間の吸水倍率（ＣＲＣ）（単位；［ｇ／ｇ］）を求めた。【０１７４】
（５−３）固形分及び含水率
粒子状吸水剤において、１８０℃で揮発しない成分が占める割合を表す。含水率との関係は以下のようになる。【０１７５】
固形分［重量％］  ＝  １００−含水率［重量％］
固形分の測定方法は、以下のように行った。【０１７６】
底面の直径が約５ｃｍのアルミカップ（重量Ｗ１［ｇ］）に、約１ｇの粒子状吸水剤を量り取り（重量Ｗ２［ｇ］）、１８０℃の無風乾燥機中において３時間静置し、乾燥させた。乾燥後のアルミカップと粒子状吸水剤との合計重量（Ｗ３［ｇ］）を測定し、（数１）より固形分を求めた。【０１７７】
（数１）
固形分［重量％］  ＝  ｛（Ｗ３−Ｗ１）／Ｗ２｝×１００。【０１７８】
（５−４）ＦＳＲ（吸水速度）
粒子状吸水剤１．００ｇを２５ｍｌガラス製ビーカー（直径３２〜３４ｍｍ、高さ５０ｍｍ）に入れた。このとき、ビーカーに入れた粒子状吸水剤の上面が水平となるようにした（必要により、慎重にビーカーをたたく等の処置を行うことで粒子状吸水剤の表面を水平にしてもよい。）。【０１７９】
次に、２３℃±０．２℃に調温した０．９０重量％塩化ナトリウム水溶液２０ｇを５０ｍｌのガラス製ビーカーに量り取り、前記塩化ナトリウム水溶液とガラス製ビーカーとの合計重さ（重量Ｗ４［ｇ］）を測定した。量り取った塩化ナトリウム水溶液を、粒子状吸水剤の入った２５ｍｌビーカーに丁寧に素早く注いだ。注ぎ込んだ塩化ナトリウム水溶液が粒子状吸水剤と接触したと同時に時間測定を開始した。そして、塩化ナトリウム水溶液を注ぎ込んだビーカー中の塩化ナトリウム水溶液上面を約２０゜の角度で目視したとき、始め塩化ナトリウム水溶液表面であった上面が、粒子状吸水剤が塩化ナトリウム水溶液を吸収することにより、塩化ナトリウム水溶液を吸収した粒子状吸水剤表面に置き換わる時点で、時間測定を終了した（時間ｔｓ［秒］）。【０１８０】
次に、塩化ナトリウム水溶液を注ぎ込んだ後の５０ｍｌガラス製ビーカーの重さ（重量Ｗ５［ｇ］）を測定した。注ぎ込んだ塩化ナトリウム水溶液の重さ（重量Ｗ６［ｇ］）を（数２）から求め、（数３）によりＦＳＲ（単位；［ｇ／ｇ／ｓ］）を求めた。【０１８１】
（数２）
Ｗ６［ｇ］  ＝  Ｗ４−Ｗ５
（数３）
ＦＳＲ［ｇ／ｇ／ｓ］  ＝  Ｗ６／（ｔｓ×粒子状吸水剤の重量［ｇ］）。【０１８２】
（５−５）嵩比重
嵩比重測定器（蔵持科学機器製作所製）を用い、ＪＩＳ  Ｋ  ３３６２に準じて測定した。粒度による偏りを無くすため十分に混合された粒子状吸水剤５０．０ｇを、ダンパーを閉めた漏斗に入れた後、速やかにダンパーを開け、粒子状吸水剤を内容量４２ｍｌのガラス製受器（内径３２ｍｍ、外径３５ｍｍ、高さ５２ｍｍ、重量Ｗ７［ｇ］）に注いだ。受器から盛り上がった粒子状吸水剤は、ガラス棒で測定者から見て手前から奥へ押してすりきった後、粒子状吸水剤の入った受器の重さ（重量Ｗ８［ｇ］）を０．１ｇまで正確に量り、（数４）にしたがって嵩比重（単位；［ｇ／ｍｌ］）を算出した。【０１８３】
（数４）
嵩比重［ｇ／ｍｌ］  ＝  （Ｗ８−Ｗ７）／４２
尚、測定を行った環境の温度は２３．２℃であり、相対湿度は３８％ＲＨであった。【０１８４】
（５−６）表面張力
十分に洗浄された１００ｍｌのビーカーに２３℃±２℃に調温した生理食塩水５０ｍｌを入れ、生理食塩水の表面張力を表面張力計（ＫＲＵＳＳ社製  Ｋ１１自動表面張力計）により測定した。この測定において表面張力の値は７１〜７５［ｍＮ／ｍ］の範囲でなくてはならない。【０１８５】
次に、２３℃±２℃に調温した表面張力測定後の生理食塩水が入ったビーカーに、十分に洗浄された２５ｍｍ長のフッ素樹脂製コーティングされた回転子、及び粒子状吸水剤０．５ｇを入れ、回転数５００ｒｐｍで４分間攪拌した。４分間経過後、攪拌を止め、含水した粒子状吸水剤が沈降した後に、上澄み液の表面張力（単位；［ｍＮ／ｍ］）を再度、同様の操作を行い測定した。尚、本発明では白金プレートを用いるプレート法を採用し、プレートは各測定前に十分脱イオン水にて洗浄し、かつガスバーナーで加熱洗浄して使用した。【０１８６】
（５−７）通液性（ＳＦＣ）
ＳＦＣ（単位；［×１０−７・ｃｍ３・ｓｅｃ・ｇ−１］）は周知の測定法であり、米国特許第５５６２６４６号に記載の手法にて測定を行った。【０１８７】
（５−８）耐ダメージ試験
特許文献３８（米国特許６５６２８７９号）及びその対応特許である日本国公開特許公報「特開２０００−３０２８７６号」（１２頁、段落［０００１］、［０００２］）に記載の（機械的ダメージ試験）方法にて、粒子状吸水剤にダメージを与えた。ダメージを付与された粒子状吸水剤について、目開き１５０μｍを有するＪＩＳ標準篩（ＪＩＳ  Ｚ  ８８０１−１（２０００））、又はＪＩＳ標準篩に相当する篩を用いて、粒子状吸水剤１０ｇを分級した。分級後、粒径１５０μｍ未満の粒子重量を用いて、１５０μｍ未満の粒子含有率［重量％］を（数５）に従って求めた。【０１８８】
（数５）
粒径１５０μｍ未満の粒子含有率［重量％］  ＝  ｛（粒径１５０μｍ未満の粒子重量［ｇ］）／（粒子状吸水剤の重量［ｇ］）｝×１００。【０１８９】
（５−９）ハウスナー比
以下の方法を用いて、ゆるめ嵩密度及びかため嵩密度から算出した。【０１９０】
（ゆるめ嵩密度）
ゆるめ嵩密度を、パウダテスタ（ホソカワミクロン株式会社製、商品名；パウダテスタＰＴ−Ｘ）により測定した。よく混合した４０ｇの粒子状吸水剤を容量２５０ｍｌのポリプロピレン製容器に量り取った。０．０１ｇまで正確に測定した２５ｃｃのパウダテスタ付属の測定カップ（重量Ｗ９［ｇ］）をパウダテスタ本体に取り付け、シュート下部をポリプロピレン製のシートで塞ぎ測定装置上部のダンパーに試料を注ぎ入れた。速やかにポリプロピレン製のシートを水平に外し、試料が完全に測定カップを満たすよう、あふれさせた。測定カップから盛り上がった粒子状吸水剤をパウダテスタ付属の金属ブレードですり落とした後、粒子状吸水剤の入った測定カップの重さ（重量Ｗ１０［ｇ］）を０．０１ｇまで正確に量り、（数６）に従ってゆるめ嵩密度（単位；［ｇ／ｍｌ］）を算出した。【０１９１】
（数６）
ゆるめ嵩密度［ｇ／ｍｌ］＝（Ｗ１０−Ｗ９）／２５。【０１９２】
（かため嵩密度）
かため嵩密度を、前記パウダテスタにより測定した。よく混合した４０ｇの粒子状吸水剤を容量２５０ｍｌのポリプロピレン製容器に量り取った。０．０１ｇまで正確に測定した２５ｃｃのパウダテスタ付属の測定カップ（重量Ｗ１１［ｇ］）にパウダテスタ付属のキャップ（測定カップと同じ内径を有する）を取り付け、パウダテスタ本体に取り付けた。シュート下部をポリプロピレン製のシートで塞ぎ測定装置上部のダンパーに試料を注ぎ入れた。速やかにポリプロピレン製のシートを水平に外し、試料が完全に測定カップを満たすよう、あふれさせた。タッピング回数を１８０回に設定し、タッピングを開始した。タッピングのストロークは１８ｍｍに固定されていた。タッピング終了後、キャップを外し測定カップから盛り上がった粒子状吸水剤をパウダテスタ付属の金属ブレードですり落とした後、粒子状吸水剤の入った測定カップの重さ（重量Ｗ１２［ｇ］）を０．０１ｇまで正確に量り、（数７）に従ってかため嵩密度（単位；［ｇ／ｍｌ］）を算出した。【０１９３】
（数７）
かため嵩密度［ｇ／ｍｌ］＝（Ｗ１２−Ｗ１１）／２５
尚、測定を行った環境の温度は２３．５℃であり、相対湿度は３８％ＲＨであった。【０１９４】
（ハウスナー比）
（数８）に従って、ゆるめ嵩密度及びかため嵩密度からハウスナー比を算出した。【０１９５】
（数８）
ハウスナー比［−］  ＝  かため嵩密度［ｇ／ｍｌ］／ゆるめ嵩密度［ｇ／ｍｌ］。【０１９６】
［製造例１］
ＷＯ２０１１／０７８２９８の実施例２３に従い、吸水性樹脂粒子の調製を行った。【０１９７】
３７重量％アクリル酸ナトリウム水溶液５９５．４［ｇ／ｍｉｎ］、４８重量％水酸化ナトリウム水溶液１９８．６［ｇ／ｍｉｎ］、１００重量％アクリル酸３００．１［ｇ／ｍｉｎ］、内部架橋剤としてポリエチレングリコールジアクリレート（分子量５２３）２．７１［ｇ／ｍｉｎ］、脱イオン水（イオン交換水）２０３．９［ｇ／ｍｉｎ］、３１重量％ジエチレントリアミン５酢酸・３ナトリウム水溶液０．４２［ｇ／ｍｉｎ］、界面活性剤として１０重量％ポリオキシエチレン（２０）ソルビタンモノステアレート（花王株式会社製）水溶液０．４６［ｇ／ｍｉｎ］を連続的に分散機により混合し、該分散機を通過した後の単量体水溶液に、３重量％過硫酸ナトリウム水溶液２６．０［ｇ／ｍｉｎ］をラインミキシングし、ベルト重合機に供給した。該ベルト重合機は、表面がフッ素樹脂コーティングされた長さ３．８ｍ、幅６０ｃｍのエンドレスベルトを備え、該ベルトの底面側及び重合機の周囲が約９０℃に加熱且つ保温され、中央部に蒸発水を回収する為の吸気配管を備えている。また、ベルト上に供給する単量体水溶液の温度は９２℃となるように分散機中に通水して制御した。【０１９８】
該重合装置に供給される単量体水溶液（１）の温度は９２℃であり、溶存酸素量は４．３０［ｍｌ／Ｌ］であった。【０１９９】
尚、このとき、気体の溶解度低下によって、界面活性剤を含んだ該単量体水溶液（１）は、非常に細かい気泡が導入されて白濁しており、ベルト重合機に連続的に供給された後、直ぐに重合反応が開始し、重合機中でおよそ２分間重合させ、連続的に重合機出口より帯状の含水ゲル状重合体（含水ゲル）を得た。得られたゲルの水可溶分は３．２重量％、固形分は５３重量％、水可溶分の重量平均分子量は２２９０００［Ｄａ］であった。【０２００】
次に、得られた含水ゲルを長さ２００ｍｍに切断し、以下の仕様を有するスクリュー押出機（ミートチョッパー）で粉砕した。前記スクリュー押出機は、その先端部に多孔板を備え、該多孔板の直径は１００ｍｍ、孔径７．５ｍｍ、孔数５５個、厚さ６ｍｍであった。また、ゲル粉砕の条件として、含水ゲルの供給速度を１６００［ｇ／ｍｉｎ］に設定し、さらに９０℃の温水（供給速度；５０［ｇ／ｍｉｎ］）、及び水蒸気（供給速度；７０［ｇ／ｍｉｎ］）を同時にミートチョッパーに供給し、スクリュー軸回転数を４１２ｒｐｍとした。尚、ゲル粉砕前の含水ゲルの温度は９４℃であり、ゲル粉砕後の含水ゲル（以下、「粉砕ゲル」と称する。）の温度は１０３℃であった。【０２０１】
得られた粉砕ゲル（１）の重量平均粒子径（Ｄ５０）は８９７μｍ、粒度分布の対数標準偏差（σζ）は０．９８、水可溶分は３．８重量％、固形分は４９．４重量％であった。【０２０２】
次に、得られた粉砕ゲル（１）を目開き８５０μｍのステンレス製金網上に広げ、１８０℃で３０分間、熱風乾燥を行った。続いて、該乾燥操作で得られた乾燥物をロールミル（有限会社井ノ口技研社製、ＷＭＬ型ロール粉砕機）を用いて粉砕した後、目開き８５０μｍ及び目開き４５μｍのＪＩＳ標準篩を用いて分級した。前記の操作により、固形分９６重量％、重量平均粒子径（Ｄ５０）４４５μｍ、粒度分布の対数標準偏差（σζ）０．３６の不定形破砕状の基礎吸水性樹脂粒子（１）を得た。【０２０３】
得られた基礎吸水性樹脂粒子（１）１００重量部に、エチレンカーボネート０．４重量部、プロピレングリコール０．６重量部、脱イオン水２．５重量部、ポリオキシエチレン（２０）ソルビタンモノステアレート（花王株式会社製）０．００１重量部（吸水性樹脂粒子に対して１０ｐｐｍ）の混合液からなる表面架橋剤を均一に混合した後、混合物を１８０℃で４５分間、加熱処理して表面架橋した。加熱処理後、得られた吸水性樹脂粒子を目開き８５０μｍのＪＩＳ標準篩を通過するまで解砕し、表面架橋吸水性樹脂粒子（１）を得た。【０２０４】
［実施例１］
界面活性剤として６０℃で溶解させたグリセリン脂肪酸エステル（中純度モノグリセライド植物性オレイン・ステアリン系）（花王株式会社製；商品名エキセル１２２Ｖ，ＨＬＢ＝３．５（カタログ記載値））０．５ｇ及び７５℃の脱イオン水（イオン交換水）４９．５ｇをホモジナイザー（株式会社日本精機製作所製；ＭＡＸＩＭ  ＨＯＭＯＧＥＮＩＺＥＲ  ＭＸ−７）の付属カップに入れ、７５℃の湯浴により加温しながら、５０００ｒｐｍで５分間攪拌し、水分散液（１）を作製した。ホモジナイザーの付属カップは、底面の外径７１ｍｍ、上面の内径１１２ｍｍ、高さが１３０ｍｍの容量約８５０ｍｌのＳＵＳ製容器であった。また、ホモジナイザーの攪拌羽根は、片側に刃が付いた８枚の攪拌翼を有し、２２ｍｍの羽根と１８ｍｍの羽根がそれぞれ２枚ずつ交互に並んでおり、２２ｍｍの羽根は上下にずらされていた。【０２０５】
また、多価金属カチオンとして硫酸アルミニウム水溶液（酸化アルミニウム換算で８重量％）０．９１重量部、乳酸ナトリウム６０重量％水溶液０．２７重量部、及び、プロピレングリコール０．０２重量部からなる混合液（１）を作製した。【０２０６】
次に、製造例１で得られた表面架橋吸水性樹脂粒子（１）１００重量部に対して、前記混合液（１）１．２重量部を攪拌しながら添加し、１分間混合し、５分間室温で静置した後に、水分散液（１）を表面架橋吸水性樹脂粒子（１）１００重量部に対して１重量部（吸水性樹脂に界面活性剤として１００ｐｐｍ）添加し、均一に混合した。次いで、無風条件下、６０℃で３０分間乾燥し、得られた粒子を目開き８５０μｍのＪＩＳ標準篩に通過させて、特定界面活性剤（エキセル１２２Ｖ）１００ｐｐｍを分散液で後添加した吸水性樹脂粒子（１）（別称；吸水剤（１））を得た。得られた吸水性樹脂粒子（１）の調製条件を表１に、諸物性を表２，３に示す。【０２０７】
［実施例２］
実施例１において、水分散液作製時におけるグリセリン脂肪酸エステル（中純度モノグリセライド植物性オレイン・ステアリン系）（花王株式会社製；商品名エキセル１２２Ｖ）の使用量を０．５ｇから０．２５ｇに、７５℃の脱イオン水（イオン交換水）の使用量を４９．５ｇから４９．７５ｇに変更し、水分散液（１）の添加量を表面架橋吸水性樹脂粒子（１）１００重量部に対して１重量部（吸水性樹脂に界面活性剤として１００ｐｐｍ）から表面架橋吸水性樹脂粒子（１）１００重量部に対して２重量部（吸水性樹脂に界面活性剤として１００ｐｐｍ）に変更したこと以外は実施例１と同様の操作を行い、特定界面活性剤（エキセル１２２Ｖ）１００ｐｐｍを分散液で後添加した吸水性樹脂粒子（２）（別称；吸水剤（２））を得た。得られた吸水性樹脂粒子（２）の調製条件を表１に、諸物性を表２に示す。【０２０８】
［比較例１］
実施例１において水分散液（１）を添加しなかったこと以外は実施例１と同様の操作を行い、比較吸水性樹脂粒子（１）（別称；比較吸水剤（１））を得た。得られた比較吸水性樹脂粒子（１）の調製条件を表１に、諸物性を表２，３に示す。【０２０９】
［比較例２］
比較例１において得られた比較吸水性樹脂粒子（１）１００重量部に対して脱イオン水（イオン交換水）１重量部を攪拌しながら添加し、１分間混合した。その後、ポリエチレン製チャック付き袋（株式会社生産日本社製；商品名ユニパックＤ−４）に移し替えて密閉し、２日間室温で放置し、比較吸水性樹脂粒子（２）（別称；比較吸水剤（２））を得た。得られた比較吸水性樹脂粒子（２）の調製条件を表１に、諸物性を表２に示す。【０２１０】
［比較例３］
比較例２において、添加する脱イオン水（イオン交換水）の量を比較吸水性樹脂粒子（１）１００重量部に対して１重量部から５重量部に変更したこと以外は比較例２と同様の操作を行い、比較吸水性樹脂粒子（３）（別称；比較吸水剤（３））を得た。得られた比較吸水性樹脂粒子（３）の調製条件を表１に、諸物性を表２に示す。【０２１１】
［比較例４］
実施例１において、水分散液作製時におけるグリセリン脂肪酸エステル（中純度モノグリセライド植物性オレイン・ステアリン系）（花王株式会社製；商品名エキセル１２２Ｖ）の使用量を０．５ｇから０．１２５ｇに、７５℃の脱イオン水（イオン交換水）の使用量を４９．５ｇから４９．８７５ｇに変更し、水分散液（１）の添加量を表面架橋吸水性樹脂粒子（１）１００重量部に対して１重量部（吸水性樹脂に界面活性剤として１００ｐｐｍ）から表面架橋吸水性樹脂粒子（１）１００重量部に対して４重量部（吸水性樹脂に界面活性剤として１００ｐｐｍ）に変更したこと以外は実施例１と同様の操作を行い、特定界面活性剤（エキセル１２２Ｖ）１００ｐｐｍを分散液で後添加した比較吸水性樹脂粒子（４）（別称；比較吸水剤（４））を得た。得られた比較吸水性樹脂粒子（４）の調製条件を表１に、諸物性を表２に示す。【０２１２】
［比較例５］
実施例１において、水分散液作製時におけるグリセリン脂肪酸エステル（中純度モノグリセライド植物性オレイン・ステアリン系）（花王株式会社製；商品名エキセル１２２Ｖ）の使用量を０．５ｇから０．０５ｇに、７５℃の脱イオン水（イオン交換水）の使用量を４９．５ｇから４９．９５ｇに変更し、水分散液（１）の添加量を表面架橋吸水性樹脂粒子（１）１００重量部に対して１重量部（吸水性樹脂に界面活性剤として１００ｐｐｍ）から表面架橋吸水性樹脂粒子（１）１００重量部に対して１０重量部（吸水性樹脂に界面活性剤として１００ｐｐｍ）に変更したこと以外は実施例１と同様の操作を行い、特定界面活性剤（エキセル１２２Ｖ）１００ｐｐｍを分散液で後添加した比較吸水性樹脂粒子（５）（別称；比較吸水剤（５））を得た。得られた比較吸水性樹脂粒子（５）の調製条件を表１に、諸物性を表２に示す。【０２１３】
［実施例３］
実施例１において、グリセリン脂肪酸エステル（中純度モノグリセライド植物性オレイン・ステアリン系）（花王株式会社製；商品名エキセル１２２Ｖ）を、同重量のグリセリン脂肪酸エステル（中純度モノグリセライド自己乳化型ステアリン系）（花王株式会社製；商品名エキセルＰ−４０Ｓ，ＨＬＢ＝２．８（カタログ記載値））に代えた水分散液（３）を用いること以外は実施例１と同様の操作を行い、特定界面活性剤（エキセルＰ−４０Ｓ）１００ｐｐｍを分散液で後添加した吸水性樹脂粒子（３）（別称；吸水剤（３））を得た。得られた吸水性樹脂粒子（３）の調製条件を表４に、諸物性を表５，６に示す。【０２１４】
［実施例４］
実施例１において、グリセリン脂肪酸エステル（中純度モノグリセライド植物性オレイン・ステアリン系）（花王株式会社製；商品名エキセル１２２Ｖ）を、同重量のグリセリン脂肪酸エステル（分子蒸留モノグリセライドステアリン系）（花王株式会社製；商品名エキセルＳ−９５，ＨＬＢ＝３．８（カタログ記載値））に代えた水分散液（４）を用いること以外は実施例１と同様の操作を行い、特定界面活性剤（エキセルＳ−９５）１００ｐｐｍを分散液で後添加した吸水性樹脂粒子（４）（別称；吸水剤（４））を得た。得られた吸水性樹脂粒子（４）の調製条件を表４に、諸物性を表５，６に示す。【０２１５】
［実施例５］
実施例１において、グリセリン脂肪酸エステル（中純度モノグリセライド植物性オレイン・ステアリン系）（花王株式会社製；商品名エキセル１２２Ｖ）を、同重量のグリセリン脂肪酸エステル（グリセロールモノステアレート）（花王株式会社製；商品名レオドールＭＳ−６０，ＨＬＢ＝３．５（カタログ記載値））に代えた水分散液（５）を用いること以外は実施例１と同様の操作を行い、特定界面活性剤（レオドールＭＳ−６０）１００ｐｐｍを分散液で後添加した吸水性樹脂粒子（５）（別称；吸水剤（５））を得た。得られた吸水性樹脂粒子（５）の調製条件を表４に、諸物性を表５，６に示す。【０２１６】
［実施例６］
実施例１において、グリセリン脂肪酸エステル（中純度モノグリセライド植物性オレイン・ステアリン系）（花王株式会社製；商品名エキセル１２２Ｖ）を、同重量のグリセリン脂肪酸エステル（グリセロールモノオレエート）（花王株式会社製；商品名レオドールＭＯ−６０，ＨＬＢ＝２．８（カタログ記載値））に代えた水分散液（６）を用いること以外は実施例１と同様の操作を行い、特定界面活性剤（レオドールＭＯ−６０）１００ｐｐｍを分散液で後添加した吸水性樹脂粒子（６）（別称；吸水剤（６））を得た。得られた吸水性樹脂粒子（６）の調製条件を表４に、諸物性を表５，６に示す。【０２１７】
［実施例７］
実施例１において、グリセリン脂肪酸エステル（中純度モノグリセライド植物性オレイン・ステアリン系）（花王株式会社製；商品名エキセル１２２Ｖ）を、同重量のソルビタンセスキオレエート（花王株式会社製；商品名レオドールＡＯ−１５Ｖ，ＨＬＢ＝３．７（カタログ記載値））に代えた水分散液（７）を用いること以外は実施例１と同様の操作を行い、特定界面活性剤（レオドールＡＯ−１５Ｖ）１００ｐｐｍを分散液で後添加した吸水性樹脂粒子（７）（別称；吸水剤（７））を得た。得られた吸水性樹脂粒子（７）の調製条件を表４に、諸物性を表５，６に示す。【０２１８】
［実施例８］
実施例１において、グリセリン脂肪酸エステル（中純度モノグリセライド植物性オレイン・ステアリン系）（花王株式会社製；商品名エキセル１２２Ｖ）を、同重量のポリオキシエチレンステアリルエーテル（花王株式会社製；商品名エマルゲン３０６Ｐ，ＨＬＢ＝９．４（カタログ記載値））に代えた水分散液（８）を用いること以外は実施例１と同様の操作を行い、特定界面活性剤（エマルゲン３０６Ｐ）１００ｐｐｍを分散液で後添加した吸水性樹脂粒子（８）（別称；吸水剤（８））を得た。得られた吸水性樹脂粒子（８）の調製条件を表４に、諸物性を表５に示す。【０２１９】
［実施例９］
実施例１において、グリセリン脂肪酸エステル（中純度モノグリセライド植物性オレイン・ステアリン系）（花王株式会社製；商品名エキセル１２２Ｖ）を、同重量のモノステアリン酸グリセロール（和光純薬工業株式会社製，ＨＬＢ＝３．８（グリフィン法により算出））に代えた水分散液（９）を用いること以外は実施例１と同様の操作を行い、特定界面活性剤（モノステアリン酸グリセロール）１００ｐｐｍを分散液で後添加した吸水性樹脂粒子（９）（別称；吸水剤（９））を得た。得られた吸水性樹脂粒子（９）の調製条件を表４に、諸物性を表５に示す。【０２２０】
［実施例１０］
実施例１において、グリセリン脂肪酸エステル（中純度モノグリセライド植物性オレイン・ステアリン系）（花王株式会社製；商品名エキセル１２２Ｖ）０．５ｇを、モノステアリン酸グリセロール（和光純薬工業株式会社製）０．２５ｇ及びジステアリン酸グリセロール（和光純薬工業株式会社製，ＨＬＢ＝２．４（グリフィン法により算出））０．２５ｇの混合物に代えた水分散液（１０）を用いること以外は実施例１と同様の操作を行い、２つの特定界面活性剤（モノステアリン酸グリセロール，ジステアリン酸グリセロール）を５０ｐｐｍずつ併用した分散液で後添加した吸水性樹脂粒子（１０）（別称；吸水剤（１０））を得た。得られた吸水性樹脂粒子（１０）の調製条件を表４に、諸物性を表５に示す。【０２２１】
［実施例１１］
実施例１において、グリセリン脂肪酸エステル（中純度モノグリセライド植物性オレイン・ステアリン系）（花王株式会社製；商品名エキセル１２２Ｖ）の水分散液（１）を表面架橋吸水性樹脂粒子（１）１００重量部に対して１重量部添加したことに代えて、０．８０重量部添加したこと以外は実施例１と同様の操作を行い、特定界面活性剤（エキセル１２２Ｖ）８０ｐｐｍを分散液で後添加した吸水性樹脂粒子（１１）（別称；吸水剤（１１））を得た。得られた吸水性樹脂粒子（１１）の調製条件を表４に、諸物性を表５，６に示す。【０２２２】
［実施例１２］
界面活性剤として６０℃で溶解させたグリセリン脂肪酸エステル（中純度モノグリセライド植物性オレイン・ステアリン系）（花王株式会社製；商品名エキセル１２２Ｖ，ＨＬＢ＝３．５（カタログ記載値））０．２５ｇ及び６０℃で溶解させたポリオキシエチレンソルビタンモノステアレート（花王株式会社製；商品名レオドールＴＷ−Ｓ１２０Ｖ，ＨＬＢ＝１４．９（カタログ記載値），本発明で水溶性分散剤に該当）０．２５ｇを容量１リットルのポリプロピレン製容器に入れ、均一に混合した。その後、該ポリプロピレン製容器に脱イオン水（イオン交換水）４９．５ｇを入れ、５０ｍｍのフッ素樹脂製回転子を用いて攪拌し、グリセリン脂肪酸エステルが分散した分散液（１２）を得た。【０２２３】
次に、製造例１で得られた表面架橋吸水性樹脂粒子（１）１００重量部に対して、実施例１で得られた混合液（１）１．２重量部を攪拌しながら添加し、１分間混合し、５分間室温で静置した後に、分散液（１２）を表面架橋吸水性樹脂粒子（１）１００重量部に対して１．５重量部を攪拌しながら添加し、１分間混合した。次いで、無風条件下６０℃で３０分乾燥し、得られた粒子を目開き８５０μｍのＪＩＳ標準篩に通過させて、特定界面活性剤（エキセル１２２Ｖ）７５ｐｐｍ及び水溶性分散剤（レオドールＴＷ−Ｓ１２０Ｖ）７５ｐｐｍを分散液で後添加した吸水性樹脂粒子（１２）（別称；吸水剤（１２））を得た。得られた吸水性樹脂粒子（１２）の調製条件を表４に、諸物性を表５，６に示す。【０２２４】
［実施例１３］
実施例１２において、得られた分散液（１２）を表面架橋吸水性樹脂粒子（１）１００重量部に対して１．５重量部添加したことに代えて、２．０重量部添加した以外は実施例１２と同様の操作を行い、特定界面活性剤（エキセル１２２Ｖ）１００ｐｐｍ及び水溶性分散剤（レオドールＴＷ−Ｓ１２０Ｖ）１００ｐｐｍを分散液で後添加した吸水性樹脂粒子（１３）（別称；吸水剤（１３））を得た。得られた吸水性樹脂粒子（１３）の調製条件を表４に、諸物性を表５に示す。【０２２５】
［実施例１４］
実施例１２における分散液作製時に、グリセリン脂肪酸エステル（中純度モノグリセライド植物性オレイン・ステアリン系）（花王株式会社製；商品名エキセル１２２Ｖ）の使用量を０．２５ｇから０．４５ｇに、ポリオキシエチレンソルビタンモノステアレート（花王株式会社製；商品名レオドールＴＷ−Ｓ１２０Ｖ）の使用量を０．２５ｇから０．０５ｇに変更したこと以外は実施例１２と同様の操作を行い、分散液（１４）を得た。【０２２６】
次に、製造例１で得られた表面架橋吸水性樹脂粒子（１）１００重量部に対して、実施例１で得られた混合液（１）１．２重量部を攪拌しながら添加し、１分間混合し、５分間室温で静置した後に、分散液（１４）を表面架橋吸水性樹脂粒子（１）１００重量部に対して０．８３重量部を攪拌しながら添加し、１分間混合した。次いで、無風条件下６０℃で３０分間乾燥し、得られた粒子を目開き８５０μｍのＪＩＳ標準篩に通過させて、特定界面活性剤（エキセル１２２Ｖ）７５ｐｐｍ及び水溶性分散剤（レオドールＴＷ−Ｓ１２０Ｖ）約８．３ｐｐｍを分散液で後添加した吸水性樹脂粒子（１４）（別称；吸水剤（１４））を得た。得られた吸水性樹脂粒子（１４）の調製条件を表４に、諸物性を表５，６に示す。【０２２７】
［実施例１５］
実施例１２における分散液作製時に、グリセリン脂肪酸エステル（中純度モノグリセライド植物性オレイン・ステアリン系）（花王株式会社製；商品名エキセル１２２Ｖ）の使用量を０．２５ｇから０．０５ｇに、ポリオキシエチレンソルビタンモノステアレート（花王株式会社製；商品名レオドールＴＷ−Ｓ１２０Ｖ）の使用量を０．２５ｇから０．４５ｇに変更したこと以外は実施例１２と同様の操作を行い、分散液（１５）を得た。【０２２８】
次に、製造例１で得られた表面架橋吸水性樹脂粒子（１）１００重量部に対して、実施例１で得られた混合液（１）１．２重量部を攪拌しながら添加し、１分間混合し、５分間室温で静置した後に、分散液（１５）を表面架橋吸水性樹脂粒子（１）１００重量部に対して３．０重量部を攪拌しながら添加し、１分間混合した。次いで、無風条件下６０℃で３０分間乾燥し、得られた粒子を目開き８５０μｍのＪＩＳ標準篩に通過させて、特定界面活性剤（エキセル１２２Ｖ）３０ｐｐｍ及び水溶性分散剤（レオドールＴＷ−Ｓ１２０Ｖ）２７０ｐｐｍを分散液で後添加した吸水性樹脂粒子（１５）（別称；吸水剤（１５））を得た。得られた吸水性樹脂粒子（１５）の調製条件を表４に、諸物性を表５に示す。【０２２９】
［実施例１６］
実施例１２において、ポリオキシエチレンソルビタンモノステアレート（花王株式会社製；商品名レオドールＴＷ−Ｓ１２０Ｖ）を、ポリオキシエチレン硬化ヒマシ油（花王株式会社製；商品名エマノーンＣＨ−８０，ＨＬＢ＝１５．０，本発明で水溶性分散剤に該当）に代えた水分散液（１６）を用いること以外は実施例１２と同様の操作を行い、特定界面活性剤（エキセル１２２Ｖ）７５ｐｐｍ及び水溶性分散剤（エマノーンＣＨ−８０）７５ｐｐｍを分散液で後添加した吸水性樹脂粒子（１６）（別称；吸水剤（１６））を得た。得られた吸水性樹脂粒子（１６）の調製条件を表４に、諸物性を表５，６に示す。【０２３０】
［実施例１７］
実施例１２において、ポリオキシエチレンソルビタンモノステアレート（花王株式会社製；商品名レオドールＴＷ−Ｓ１２０Ｖ）を、β−ナフタレンスルフォン酸ホルマリン縮合物のナトリウム塩（花王株式会社製；商品名デモールＮ，本発明で水溶性分散剤に該当）に代えた水分散液（１７）を用いること以外は実施例１２と同様の操作を行い、特定界面活性剤（エキセル１２２Ｖ）７５ｐｐｍ及び水溶性分散剤（デモールＮ）７５ｐｐｍを分散液で後添加した吸水性樹脂粒子（１７）（別称；吸水剤（１７））を得た。得られた吸水性樹脂粒子（１７）の調製条件を表４に、諸物性を表５，６に示す。【０２３１】
［実施例１８］
実施例１２において、ポリオキシエチレンソルビタンモノステアレート（花王株式会社製；商品名レオドールＴＷ−Ｓ１２０Ｖ）を、アルギン酸ナトリウム（本発明で水溶性分散剤に該当，関東化学株式会社製）に代えた水分散液（１８）を用いること以外は実施例１２と同様の操作を行い、特定界面活性剤（エキセル１２２Ｖ）７５ｐｐｍ及び水溶性分散剤（アルギン酸ナトリウム）７５ｐｐｍを分散液で後添加した吸水性樹脂粒子（１８）（別称；吸水剤（１８））を得た。得られた吸水性樹脂粒子（１８）の調製条件を表４に、諸物性を表５，６に示す。【０２３２】
［実施例１９］
実施例１２において、ポリオキシエチレンソルビタンモノステアレート（花王株式会社製；商品名レオドールＴＷ−Ｓ１２０Ｖ）を、デカグリセリンラウレート（理研ビタミン株式会社製；商品名ポエムＪ−００２１，ＨＬＢ＝１５．５（カタログ記載値），本発明で水溶性分散剤に該当）に代えた水分散液（１９）を用いること以外は実施例１２と同様の操作を行い、特定界面活性剤（エキセル１２２Ｖ）７５ｐｐｍ及び水溶性分散剤（ポエムＪ−００２１）７５ｐｐｍを添加した吸水性樹脂粒子（１９）（別称；吸水剤（１９））を得た。得られた吸水性樹脂粒子（１９）の調製条件を表４に、諸物性を表５，６に示す。【０２３３】
［実施例２０］
実施例１において、通液性向上剤としての混合液（１）を添加しなかったこと以外は実施例１と同様の操作を行い、特定界面活性剤（エキセル１２２Ｖ）１００ｐｐｍを添加した吸水性樹脂粒子（２０）（別称；吸水剤（２０））を得た。得られた吸水性樹脂粒子（２０）の調製条件を表４に、諸物性を表５，６に示す。尚、表面架橋吸水性樹脂粒子（１）の嵩比重は０．６５ｇ／ｍＬであった。【０２３４】
［実施例２１］
実施例２０において、表面架橋吸水性樹脂粒子（１）に代えて製造例１で得られた基礎吸水性樹脂粒子（１）を用いたこと以外は実施例２０と同様の操作を行い、特定界面活性剤（エキセル１２２Ｖ）１００ｐｐｍを分散液で後添加した吸水性樹脂粒子（２１）（別称；吸水剤（２１））を得た。得られた吸水性樹脂粒子（２１）の調製条件を表４に、諸物性を表５に示す。尚、基礎吸水性樹脂粒子（１）の嵩比重は０．５７ｇ／ｍＬであった。【０２３５】
［実施例２２］
実施例４において、水分散液（４）を添加した後、無風条件下６０℃で３０分間乾燥させる代わりに、室温下（温度２３．５℃、相対湿度３８％）において容量２５０ｍｌの蓋付きポリプロピレン製容器に入れ１８時間放置した以外は実施例４と同様の操作を行い、特定界面活性剤（エキセルＳ−９５）１００ｐｐｍを分散液で後添加した吸水性樹脂粒子（２２）（別称；吸水剤（２２））を得た。得られた吸水性樹脂粒子（２２）の調製条件を表４に、諸物性を表５に示す。【０２３６】
［比較例６］
界面活性剤として６０℃で溶融させたポリオキシエチレンソルビタンモノステアレート（花王株式会社製；商品名レオドールＴＷ−Ｓ１２０Ｖ，ＨＬＢ＝１４．９（カタログ記載値））０．２ｇ、脱イオン水（イオン交換水）１９．８ｇを容量２５０ｍｌのポリプロピレン製容器に入れ、約６５℃の湯浴で加温しながら３０ｍｍのフッ素樹脂製回転子を用いて混合し、比較水溶液（６）を作製した。【０２３７】
次に、製造例１で得られた表面架橋吸水性樹脂粒子（１）１００重量部に対して、実施例１で得られた混合液（１）１．２重量部を攪拌しながら添加し、１分間混合し、５分間室温で静置した後に、比較水溶液（６）を表面架橋吸水性樹脂粒子（１）１００重量部に対して１重量部を攪拌しながら添加し、１分間混合した。次いで、無風条件下６０℃で３０分間乾燥し、得られた粒子を目開き８５０μｍのＪＩＳ標準篩に通過させて、本明細書における規定と異なる界面活性剤（レオドールＴＷ−Ｓ１２０Ｖ）１００ｐｐｍを水溶液で添加した比較吸水性樹脂粒子（６）（別称；比較吸水剤（６））を得た。得られた比較吸水性樹脂粒子（６）の調製条件を表４に、諸物性を表５，６に示す。【０２３８】
［比較例７］
比較例６において、ポリオキシエチレンソルビタンモノステアレート（花王株式会社製；商品名レオドールＴＷ−Ｓ１２０Ｖ）を、同重量のポリオキシエチレン硬化ヒマシ油（花王株式会社製；商品名エマノーンＣＨ−８０，ＨＬＢ＝１５．０（カタログ記載値））に代えたこと以外は比較例６と同様の操作を行い、本明細書における規定と異なる界面活性剤（エマノーンＣＨ−８０）１００ｐｐｍを水溶液で添加した比較吸水性樹脂粒子（７）（別称；比較吸水剤（７））を得た。得られた比較吸水性樹脂粒子（７）の調製条件を表４に、諸物性を表５，６に示す。【０２３９】
［比較例８］
実施例１における水分散液（１）の作製時に、溶媒として７５℃の脱イオン水に代えて２３℃のエチルアルコールを、さらに、攪拌方法としてホモジナイザーに代えて３０ｍｍのフッ素樹脂製回転子により室温で攪拌したこと以外は実施例１と同様の操作を行い、水分散液（１）に代えて比較溶液（８）を得た。比較溶液（８）はグリセリン脂肪酸エステルが均一に溶解した溶液であった。【０２４０】
次に、製造例１で得られた表面架橋吸水性樹脂粒子（１）１００重量部に対して、実施例１で作製した混合液（１）１．２重量部を攪拌しながら添加し、１分間混合し、５分間室温で静置した後に、比較溶液（８）を表面架橋吸水性樹脂粒子（１）１００重量部に対して１重量部を攪拌しながら添加し、１分間混合した。次いで、無風条件下６０℃で３０分間乾燥し、得られた粒子を目開き８５０μｍのＪＩＳ標準篩に通過させて、特定界面活性剤（エキセル１２２Ｖ）１００ｐｐｍをエチルアルコール溶液で添加した比較吸水性樹脂粒子（８）（別称；比較吸水剤（８））を得た。得られた比較吸水性樹脂粒子（８）の調製条件を表４に、諸物性を表５，６に示す。【０２４１】
［比較例９］
実施例１において、グリセリン脂肪酸エステル（中純度モノグリセライド植物性オレイン・ステアリン系）（花王株式会社製；商品名エキセル１２２Ｖ）の水分散液（１）を表面架橋吸水性樹脂粒子（１）１００重量部に対して１重量部添加したことに代えて、０．２０重量部添加したこと以外は実施例１と同様の操作を行い、特定界面活性剤（エキセル１２２Ｖ）２０ｐｐｍを分散液で添加した比較吸水性樹脂粒子（９）（別称；比較吸水剤（９））を得た。得られた比較吸水性樹脂粒子（９）の調製条件を表４に、諸物性を表５，６に示す。【０２４２】
［比較例１０］
実施例１５において分散液（１５）を表面架橋吸水性樹脂粒子（１）１００重量部に対して３．０重量部添加したことに代えて、１．０重量部添加したこと以外は実施例１５と同様の操作を行い、特定界面活性剤（エキセル１２２Ｖ）１０ｐｐｍを分散液（水溶性分散剤（レオドールＴＷ−Ｓ１２０Ｖ））で添加した比較吸水性樹脂粒子（１０）（別称；比較吸水剤（１０））を得た。得られた比較吸水性樹脂粒子（１０）の調製条件を表４に、諸物性を表５に示す。【０２４３】
［比較例１１］
製造例１で得られた表面架橋吸水性樹脂粒子（１）１００重量部に対して、実施例１で得られた混合液（１）１．２重量部を攪拌しながら添加し、１分間混合し、５分間室温で静置した後に、界面活性剤として６０℃で溶解させたグリセリン脂肪酸エステル（中純度モノグリセライド植物性オレイン・ステアリン系）（花王株式会社製；商品名エキセル１２２Ｖ）を原液のまま製造例１で得られた表面架橋吸水性樹脂粒子（１）１００重量部に対して１重量部を攪拌しながら添加し、１分間混合した。次いで、無風条件下６０℃で３０分間乾燥し、得られた粒子を目開き８５０μｍのＪＩＳ標準篩に通過させて、比較吸水性樹脂粒子（１１）（別称；比較吸水剤（１１））を得た。得られた比較吸水性樹脂粒子（１１）の調製条件を表４に、諸物性を表５に示す。【０２４４】
［比較例１２］
実施例１において、製造例１で得られた表面架橋吸水性樹脂粒子（１）１００重量部に対して、実施例１で得られた混合液（１）１．２重量部を攪拌しながら添加し、１分間混合し、５分間室温で静置した後に、実施例１で得られた水分散液（１）を表面架橋吸水性樹脂粒子（１）１００重量部に対して１重量部を攪拌しながら添加し、１分間混合したことに代えて、混合液（１）と水分散液（１）の添加順序を入れ替えた。【０２４５】
すなわち、製造例１で得られた表面架橋吸水性樹脂粒子（１）１００重量部に対して、実施例１で得られた水分散液（１）１重量部を攪拌しながら添加し、１分間均一に混合し、５分間室温で静置した後に、実施例１で得られた水溶性多価金属塩の混合液（１）を表面架橋吸水性樹脂粒子（１）１００重量部に対して１．２重量部を攪拌しながら添加し、１分間混合したこと以外は実施例１と同様の操作を行い、特定界面活性剤（エキセル１２２Ｖ）１００ｐｐｍの水分散液を水溶性多価金属塩の添加前に混合した比較吸水性樹脂粒子（１２）（別称；比較吸水剤（１２））を得た。得られた比較吸水性樹脂粒子（１２）の調製条件を表４に、諸物性を表５，６に示す。【０２４６】
［比較例１３］
実施例１で得られた水分散液（１）１２．０ｇと水溶性多価金属塩の混合液（１）１０．０ｇとを混合し、比較混合液（１３）を作製した。【０２４７】
次に、製造例１で得られた表面架橋吸水性樹脂粒子（１）１００重量部に対して、前記比較混合液（１３）２．２重量部を攪拌しながら添加し、１分間混合し、無風条件下６０℃で３０分間乾燥し、得られた粒子を目開き８５０μｍのＪＩＳ標準篩に通過させて、特定界面活性剤（エキセル１２２Ｖ）１００ｐｐｍと水溶性多価金属塩とを同時に混合した比較吸水性樹脂粒子（１３）（別称；比較吸水剤（１３））を得た。得られた比較吸水性樹脂粒子（１３）の調製条件を表４に、諸物性を表５，６に示す。【０２４８】
［比較例１４］
製造例１で得られた基礎吸水性樹脂粒子（１）１００重量部に対して、エチレンカーボネート０．４重量部、プロピレングリコール０．６重量部、脱イオン水１．５１重量部、ポリオキシエチレン（２０）ソルビタンモノステアレート（花王株式会社製；商品名レオドールＴＷ−Ｓ１２０Ｖ，ＨＬＢ＝１４．９（カタログ記載値））０．００１重量部（吸水性樹脂粒子に対して１０ｐｐｍ）及び実施例１で得られた水分散液（１）１．０重量部の混合液からなる表面架橋剤を攪拌しながら添加し、１分間混合し、混合物を１８０℃で４５分間、加熱処理して表面架橋した。加熱処理後、得られた吸水性樹脂粒子を目開き８５０μｍのＪＩＳ標準篩を通過するまで解砕した。このようにして、比較表面架橋吸水性樹脂粒子（１４）を得た。【０２４９】
次に、前記比較表面架橋吸水性樹脂粒子（１４）１００重量部に対して、実施例１で作製した混合液（１）１．２重量部を攪拌しながら添加し、１分間混合した。次いで、無風条件下６０℃で３０分間乾燥し、得られた粒子を目開き８５０μｍのＪＩＳ標準篩に通過させて、特定界面活性剤（エキセル１２２Ｖ）１００ｐｐｍと表面架橋剤とを同時に混合した比較吸水性樹脂粒子（１４）（別称；比較吸水剤（１４））を得た。得られた比較吸水性樹脂粒子（１４）の調製条件を表４に、諸物性を表５，６に示す。【０２５０】
［比較例１５］
実施例１において、分散液（１）を作製するときに、ホモジナイザーを使用せずに、フッ素樹脂製回転子により室温で混合した。その結果、分散液は得られず、１分未満で相分離する比較混合液（１５）が得られた。実施例１において、分散液（１）に代えて比較混合液（１５）を用いた以外は実施例１と同様の操作を行い、比較吸水性樹脂粒子（１５）（別称；比較吸水剤（１５））を得た。尚、比較混合液（１５）を表面架橋吸水性樹脂粒子（１）に添加するときには、比較混合液（１５）をフッ素樹脂製回転子により攪拌した後、３０秒以内に比較混合液（１５）を所定量サンプリングし、できるだけ各相から均一にサンプリングできるようにした。得られた比較吸水性樹脂粒子（１５）の調製条件を表４に、諸物性を表５に示す。【０２５１】
［比較例１６］
特許文献ＷＯ２００５／０７５０７０に準じてステアリン酸亜鉛を添加した。【０２５２】
すなわち、シグマ型羽根を２本有するジャケット付きステンレス型双腕型ニーダー中で、７１．３モル％の中和率を有するアクリル酸ナトリウムの水溶液にポリエチレングリコールジアクリレート０．１０モル％を溶解させて反応液とした。次にこの反応液を窒素ガスで脱気した。続いて、反応液に１０重量％過硫酸ナトリウム水溶液及び０．１重量％Ｌ−アスコルビン酸水溶液を攪拌しながら添加したところ、およそ１分後に重合が開始した。そして、生成したゲルを粉砕しながら重合を行い、重合が開始して２０分後にゲル状の含水重合体を取り出した。得られた含水重合体は、その径が約５ｍｍ以下に細分化されていた。【０２５３】
この細分化された含水重合体を１７０℃で５０分間熱風乾燥した。乾燥物をロールミルにより粉砕し、さらに目開き８５０μｍのＪＩＳ標準篩と目開き１５０μｍのＪＩＳ標準篩で分級し、８５０μｍを通過して１５０μｍを通過しないベースポリマーの粉体を得た。得られたベースポリマーの粉体１００重量部に、１，４−ブタンジオール０．５重量部、プロピレングリコール１．０重量部、水３．０重量部の混合液からなる表面処理剤を混合した。その後、混合物を２１０℃で約３０分間加熱処理することにより、比較表面架橋吸水性樹脂粒子（１６）を得た。【０２５４】
前記比較表面架橋吸水性樹脂粒子（１６）１００ｇ及びステアリン酸亜鉛（ＳｔＺｎ）０．６ｍｇを５００ｍｌのポリ容器に入れ、ポリ容器を振り混ぜることにより混合して比較吸水性樹脂粒子（１６）（別称；比較吸水剤（１６））を得た。得られた比較吸水性樹脂粒子（１６）の調製条件を表４に、諸物性を表５，６に示す。【０２５５】
［比較例１７］
特許文献３７（ＷＯ２００８／０５５９３５，米国特許８０１７５４９号）に準じてＰＥＧ−４００（平均分子量が４００ｇ／ｍｏｌのポリエチレングリコール）を添加した。【０２５６】
すなわち、比較例１６で得られた比較表面架橋吸水性樹脂粒子（１６）１００重量部に対して、実施例１で得られた混合液（１）１．２重量部を攪拌しながら添加し、１分間混合し、無風条件下６０℃で３０分間乾燥し、得られた粒子を目開き８５０μｍのＪＩＳ標準篩に通過させて、比較通液性向上吸水性樹脂粒子（１７）を得た。【０２５７】
次に、前記比較通液性向上吸水性樹脂粒子（１７）１００重量部に対して、脱イオン水０．２８重量部及びＰＥＧ−４００  ０．０７重量部の混合物を攪拌しながら添加し、１分間混合し、比較吸水性樹脂粒子（１７）（別称；比較吸水剤（１７））を得た。得られた比較吸水性樹脂粒子（１７）の調製条件を表４に、諸物性を表５，６に示す。【０２５８】
［比較例１８］
先願である特願２０１１−０７７３４９に準じてステアリン酸亜鉛と界面活性剤を添加した。【０２５９】
すなわち、ステアリン酸亜鉛水分散体（ＡＤＥＫＡケミカルサプライ株式会社製；商品名エフコディスパーＺＤ（登録商標）／固形分４２．５重量％、界面活性剤を含む）０．７０６重量部及び水６．２５４重量部を混合した後、エチレンジアミンテトラ（メチレンホスホン酸）５ナトリウム（以下、「ＥＤＴＭＰ・５Ｎａ」と略称する）０．０４重量部を添加することで、比較分散液（１８）を作製した。【０２６０】
次に、製造例（１）で得られた表面架橋吸水性樹脂粒子（１）１００重量部に対して、前記比較分散液（１８）７重量部（実質添加量；ステアリン酸亜鉛０．３重量部、ＥＤＴＭＰ・５Ｎａ  ０．０４重量部、水６．６６重量部）を攪拌しながら添加し、１分間混合した。その後、チャック付き袋に移し替えて密閉し、８０℃で１時間硬化させた後、目開き８５０μｍのＪＩＳ標準篩を通過するまで解砕して比較吸水性樹脂粒子（Ａ１８）を得た。更に、ポリオキシエチレンアルキルエーテル（株式会社日本触媒製；ソフタノール９０（登録商標）／固形分１００重量％，ＨＬＢ＝１３．３（グリフィン法））０．１重量部及び水２．０重量部からなる比較界面活性剤水溶液（１８）を作製し、比較吸水性樹脂粒子（Ａ１８）１００重量部に対して、当該比較界面活性剤水溶液（１８）２．１重量部を攪拌しながら添加し、１分間混合した。その後、チャック付き袋に移し替えて密閉し、８０℃で１時間硬化させた後、目開き８５０μｍのＪＩＳ標準篩を通過するまで解砕して比較吸水性樹脂粒子（１８）（別称；比較吸水剤（１８））を得た。得られた比較吸水性樹脂粒子（１８）の調製条件を表４に、諸物性を表５，６に示す。【０２６１】
［比較例１９］
比較例１８に記載した特許文献３８（特願２０１１−０７７３４９）の先願である特許文献３９（国際公開第２０１１／０４０４７２号パンフレット）に準じて、金属石鹸と界面活性剤の水分散液での同時添加を行った。【０２６２】
すなわち、比較例１８において、比較界面活性剤水溶液（１８）を作製する代わりに、ステアリン酸亜鉛水分散体２．３５３重量部及び水４．２０７重量部を混合した後、ＥＤＴＭＰ・５Ｎａ０．０４重量部及びポリオキシエチレンラウリル硫酸ナトリウム（花王株式会社製；エマール２０Ｃ／固形分２５重量％）０．４重量部を添加することで、比較分散液（１９）を作製した。【０２６３】
次に、製造例（１）で得られた表面架橋吸水性樹脂粒子（１）１００重量部に対して、前記比較分散液（１９）７．０重量部（実質添加量；ステアリン酸亜鉛１．０重量部、ＥＤＴＭＰ・５Ｎａ０．０４重量部、ポリオキシエチレンラウリル硫酸ナトリウム０．１重量部、水５．８６重量部）を攪拌しながら添加したこと以外は比較例１８と同様の操作を行い、比較吸水性樹脂粒子（１９）（別称；比較吸水剤（１９））を得た。得られた比較吸水性樹脂粒子（１９）の調製条件を表４に、諸物性を表５，６に示す。【０２６４】
［実施例２３］
比較例１４において、混合液（１）を添加しなかったこと以外は比較例１４と同様の操作を行い、特定界面活性剤（エキセル１２２Ｖ）１００ｐｐｍを表面架橋剤と添加した吸水性樹脂粒子（２３）（別称；吸水剤（２３））を得た。得られた吸水性樹脂粒子（２３）の調製条件を表４に、諸物性を表５，６に示す。【０２６５】
［実施例２４］
実施例２３において、水分散液（１）の作製時にグリセリン脂肪酸エステル（中純度モノグリセライド植物性オレイン・ステアリン系）（花王株式会社製；商品名エキセル１２２Ｖ）を、同重量のグリセリン脂肪酸エステル（グリセロールモノステアレート）（花王株式会社製；商品名レオドールＭＳ−６０，ＨＬＢ＝３．５（カタログ記載値））に代えた水分散液（２４）を用いること以外は実施例２３と同様の操作を行い、特定界面活性剤（レオドールＭＳ−６０）１００ｐｐｍを表面架橋剤と添加した吸水性樹脂粒子（２４）（別称；吸水剤（２４））を得た。得られた吸水性樹脂粒子（２４）の調製条件を表４に、諸物性を表５，６に示す。【０２６６】
［実施例２５］
実施例２３において、水分散液（１）に代えて実施例１４で作製した分散液（１４）を使用したこと以外は実施例２３と同様の操作を行い、特定界面活性剤（エキセル１２２Ｖ）１００ｐｐｍを表面架橋剤と添加した吸水性樹脂粒子（２５）（別称；吸水剤（２５））を得た。得られた吸水性樹脂粒子（２５）の調製条件を表４に、諸物性を表５，６に示す。【０２６７】
［比較例２０］
容量２リットルのポリプロピレン製容器に、アクリル酸４２１．９ｇ、内部架橋剤としてポリエチレングリコールジアクリレート（分子量５２３）２．６０ｇ、０．１重量％ジエチレントリアミン５酢酸・３ナトリウム水溶液１１３．５ｇ、４８．５重量％水酸化ナトリウム水溶液１７３．８ｇ、１０．０重量％ポリオキシエチレン（２０）ソルビタンモノステアレート（花王株式会社製）水溶液０．４４ｇ、及び脱イオン水（イオン交換水）２９０．５ｇを投入し、溶解（混合）させて比較単量体水溶液（２０）を作製した。該比較単量体水溶液（２０）の温度は、作製直後の１段目の中和熱によって６４℃まで上昇した。【０２６８】
次に、容量２リットルのポリプロピレン製容器に、上記比較単量体水溶液（２０）８３５ｇを量り取り、攪拌しながら冷却した。液温が５３℃となった時点で、３０℃に調温した４８．５重量％水酸化ナトリウム水溶液１４８．９ｇを加え、混合することで比較単量体水溶液（２０’）を作製した。このとき、該比較単量体水溶液（２０’）の温度は、作製直後の２段目の中和熱によって８３．１℃まで上昇した。この温度上昇に伴う気体の溶解度低下によって、界面活性剤を含んだ比較単量体水溶液（２０’）は、非常に細かい気泡が導入されて白濁していた。【０２６９】
次に、上記比較単量体水溶液（２０’）の温度が８３℃に低下した時点で、木下理化工業株式会社製の木下式ガラスボールフィルター（フィルター粒子Ｎｏ．４）を用いて、窒素ガスを１Ｌ／ｍｉｎで５秒間、該比較単量体水溶液（２０’）中に導入した。さらに、この比較単量体水溶液（２０’）に３．８重量％の過硫酸ナトリウム水溶液１５．３ｇを攪拌しながら加えた後、直ちにステンレス製バット型容器（底面３４０×３４０ｍｍ、高さ２５ｍｍ、内面；テフロン（登録商標）を貼り付け）に大気開放系で注いだ。なお、該バット型容器は、ホットプレート（株式会社井内盛栄堂社製；ＮＥＯ  ＨＯＴＰＬＡＴＥ  ＨＩ−１０００）を用いて、表面温度が４０℃となるまで加熱した。【０２７０】
上記比較単量体水溶液（２０’）がバット型容器に注がれて１０秒後に重合反応が開始した。該重合反応は、水蒸気を発生しながら上下左右に膨脹発泡して進行し、その後、バット型容器よりも若干大きなサイズにまで収縮した。この膨脹、収縮は約１分以内に終了した。重合反応の開始から３分間経過後に、含水ゲル状架橋重合体（含水ゲル）を取り出した。なお、これら一連の操作は、大気開放系で行い、重合時のピーク温度は１１３℃であった。【０２７１】
上記重合反応で得られた含水ゲル状架橋重合体（含水ゲル）をミートチョッパー（飯塚工業株式会社製、ＭＥＡＴ−ＣＨＯＰＰＥＲ  ＴＹＰＥ：１２ＶＲ−４００ＫＳＯＸ、ダイ孔径：６．４ｍｍ、孔数：３８、ダイ厚さ：８ｍｍ）を用いて解砕し、細分化された含水ゲル状架橋重合体を得た。このとき、含水ゲルの投入量は３５０［ｇ／ｍｉｎ］であり、含水ゲルの投入と並行して９０℃に調温した脱イオン水を８０［ｇ／ｍｉｎ］で添加しながら解砕を行った。【０２７２】
上記解砕操作で得られた細分化された含水ゲル状架橋重合体を目開き８５０μｍのステンレス製金網上に広げ、１８０℃で３０分間、熱風乾燥を行った。続いて、該乾燥操作で得られた乾燥物をロールミル（有限会社井ノ口技研社製、ＷＭＬ型ロール粉砕機）を用いて粉砕した後、目開き８５０μｍ及び目開き４５μｍのＪＩＳ標準篩を用いて分級した。【０２７３】
上記一連の操作により、固形分９６重量％、重量平均粒子径（Ｄ５０）４４８μｍ、粒度分布の対数標準偏差（σζ）０．３６の不定形破砕状の比較基礎吸水性樹脂粒子（２０）を得た。【０２７４】
得られた比較基礎吸水性樹脂粒子（２０）１００重量部に、エチレンカーボネート０．４重量部、プロピレングリコール０．６重量部、脱イオン水２．５重量部、及びポリオキシエチレン（２０）ソルビタンモノステアレート（花王株式会社製）０．００１重量部（比較基礎吸水性樹脂粒子に対して１０ｐｐｍ）の混合液からなる表面架橋剤を均一に混合した後、混合物を１８０℃で４５分間、加熱処理して表面架橋した。加熱処理後、得られた比較表面架橋吸水性樹脂粒子を目開き８５０μｍのＪＩＳ標準篩を通過するまで解砕し、比較表面架橋吸水性樹脂粒子（２０）を得た。【０２７５】
次に、比較表面架橋吸水性樹脂粒子（２０）１００重量部に対して、実施例１で得られた混合液（１）１．２重量部を攪拌しながら添加し、１分間均一に混合した。次いで、無風条件下、６０℃で３０分間乾燥し、得られた粒子を目開き８５０μｍのＪＩＳ標準篩に通過させて、比較吸水性樹脂粒子（２０）（別称；比較吸水剤（２０））を得た。得られた比較吸水性樹脂粒子（２０）の調製条件を表４に、諸物性を表５，６に示す。【０２７６】
［実施例２６］
比較例２０において、比較表面架橋吸水性樹脂粒子（２０）１００重量部に対して、実施例１で得られた混合液（１）１．２重量部を攪拌しながら添加し、１分間混合し、５分間室温で静置した後に、水分散液（１）を比較表面架橋吸水性樹脂粒子（２０）１００重量部に対して１重量部添加し、均一に混合した以外は、比較例２０と同様の操作を行い、特定界面活性剤（エキセル１２２Ｖ）１００ｐｐｍを表面架橋剤と添加した吸水性樹脂粒子（２６）（別称；吸水剤（２６））を得た。得られた吸水性樹脂粒子（２６）の調製条件を表４に、諸物性を表５，６に示す。【０２７７】
［実施例２７］
容量２リットルのポリプロピレン製容器に、アクリル酸４２１．９ｇ、内部架橋剤としてポリエチレングリコールジアクリレート（分子量５２３）１．３８ｇ、０．１重量％ジエチレントリアミン５酢酸・３ナトリウム水溶液１１３．５ｇ、４８．５重量％水酸化ナトリウム水溶液１７３．８ｇ、界面活性剤として１０．０重量％ポリオキシエチレン（２０）ソルビタンモノステアレート（花王株式会社製）水溶液０．４４ｇ、及び脱イオン水（イオン交換水）２９１．７ｇを投入し、溶解（混合）させて単量体水溶液（２７）を作製した。該水溶液（２７）の温度は、作製直後の１段目の中和熱によって６４℃まで上昇した。【０２７８】
次に、容量２リットルのポリプロピレン製容器に上記単量体水溶液（２７）８３５ｇを量り取り、攪拌しながら冷却した。液温が５３℃となった時点で、３０℃に調温した４８．５重量％水酸化ナトリウム水溶液１４８．９ｇを加え、混合することで単量体水溶液（２７’）を作製した。このとき、該単量体水溶液（２７’）の温度は、作製直後の２段目の中和熱によって８３．１℃まで上昇した。この温度上昇に伴う気体の溶解度低下によって、界面活性剤を含んだ単量体水溶液（２７’）は、非常に細かい気泡が導入されて白濁していた。【０２７９】
次に、上記単量体水溶液（２７’）の温度が８３℃に低下した時点で、木下理化工業株式会社製の木下式ガラスボールフィルター（フィルター粒子Ｎｏ．４）を用いて、窒素ガスを１Ｌ／ｍｉｎで５秒間、該単量体水溶液（２７’）中に導入した。さらに、この単量体水溶液（２７’）に３．８重量％の過硫酸ナトリウム水溶液１５．３ｇを攪拌しながら加えた後、直ちにステンレス製バット型容器（底面３４０×３４０ｍｍ、高さ２５ｍｍ、内面；テフロン（登録商標）を貼り付け）に大気開放系で注いだ。なお、該バット型容器は、ホットプレート（株式会社井内盛栄堂社製；ＮＥＯ  ＨＯＴＰＬＡＴＥ  ＨＩ−１０００）を用いて、表面温度が４０℃となるまで加熱した。【０２８０】
上記単量体水溶液（２７’）がバット型容器に注がれて１０秒後に重合反応が開始した。該重合反応は、水蒸気を発生しながら上下左右に膨脹発泡して進行し、その後、バット型容器よりも若干大きなサイズにまで収縮した。この膨脹、収縮は約１分以内に終了した。重合反応の開始から３分間経過後に、含水ゲル状架橋重合体（含水ゲル）を取り出した。なお、これら一連の操作は、大気開放系で行い、重合時のピーク温度は１１３℃であった。【０２８１】
以降、得られた含水ゲル状架橋重合体（含水ゲル）に対して、比較例２０と同様の解砕、乾燥、粉砕、及び分級の各操作を行った。上記操作により、固形分９６重量％、重量平均粒子径（Ｄ５０）３５４μｍ、粒度分布の対数標準偏差（σζ）０．３６の不定形破砕状の基礎吸水性樹脂粒子（２７）を得た。【０２８２】
得られた基礎吸水性樹脂粒子（２７）１００重量部に、エチレングリコールジグリシジルエーテル０．０２４重量部、エチレンカーボネート０．３１重量部、プロピレングリコール０．５２重量部、及び脱イオン水２．１重量部の混合液からなる表面架橋剤を均一に混合した後、混合物を１９５℃で２５分間、加熱処理して表面架橋した。加熱処理後、得られた表面架橋吸水性樹脂粒子を目開き８５０μｍのＪＩＳ標準篩を通過するまで解砕し、表面架橋吸水性樹脂粒子（２７）を得た。【０２８３】
次に、表面架橋吸水性樹脂粒子（２７）１００重量部に対して、実施例１で得られた混合液（１）１．２重量部を攪拌しながら添加し、１分間均一に混合し、５分間室温で静置した後に、実施例１で得られた水分散液（１）を表面架橋吸水性樹脂粒子（２７）１００重量部に対して１重量部添加し、均一に混合した。次いで、無風条件下、６０℃で３０分間乾燥し、得られた粒子を目開き８５０μｍのＪＩＳ標準篩に通過させて、吸水性樹脂粒子（２７）（別称；吸水剤（２７））を得た。得られた吸水性樹脂粒子（２７）の調製条件を表４に、諸物性を表５，６に示す。【０２８４】
【表１】
2014054731.tif 000002
【０２８５】
【表２】
2014054731.tif 000003
【０２８６】
【表３】
2014054731.tif 000004
【０２８７】
（まとめ）
表１，２より、本発明の製造方法は、嵩比重が高く、ハウスナー比が低く、さらに耐ダメージ性に優れた粒子状吸水剤を提供することができることが分かる。また、表３より、本発明の製造方法は、粒子状吸水剤の吸収性能を損なわないことが分かる。【０２８８】
実施例１と比較例１，２の対比において、ＨＬＢが１０以下の界面活性剤（特定界面活性剤）を水分散液で添加することにより、嵩比重が向上及びハウスナー比が低下し、ほぼ同量の脱イオン水を単独で添加した場合と同等に、耐ダメージ性が向上することが分かる。【０２８９】
比較例１〜３より、脱イオン水の単独添加では添加量が０％から５％へと多くなるほど、含水率が３．０％から７．３％へと上昇し、耐ダメージ性が向上する。一方、嵩比重は０．６１から０．５８へと低下することが分かる。脱イオン水の添加量が多すぎると、添加時の混合性が著しく悪化するため、粒子状吸水剤同士が凝集し、嵩比重が低下したと考えられる。【０２９０】
実施例１，２と比較例４，５の対比より、ＨＬＢが１０以下の界面活性剤と同時に添加される脱イオン水の量が多くなるに従い、耐ダメージ性は向上するが、混合性が悪化し、嵩比重は低下することが分かる。ＨＬＢが１０以下の界面活性剤と同時に添加する脱イオン水の量を適切な範囲に設定することで、添加時の混合性を損なわずに耐ダメージ性と嵩比重の向上とを両立することができる。【０２９１】
【表４】
2014054731.tif 000005
【０２９２】
【表５】
2014054731.tif 000006
【０２９３】
【表６】
2014054731.tif 000007
【０２９４】
（まとめ）
表４〜６より、本発明の製造方法は、吸水速度の向上した、嵩比重が０．６１以上と高く、かつハウスナー比が１．１８未満と低い粒子状吸水剤を提供することができることが分かる。【０２９５】
実施例３〜１０、比較例６，７の対比より、ＨＬＢが１０以下の界面活性剤を添加することで、嵩比重が０．６１以上に向上、ハウスナー比が１．１８未満に低下することが分かる。また、ＨＬＢが１０以下の界面活性剤の中でも、特にグリセリン脂肪酸エステルが優れた効果を有することが分かる。【０２９６】
実施例９，１０より、ステアリン酸グリセロールはモノエステルにジエステルが混在した場合においても、同様に嵩比重が向上することが分かる。【０２９７】
実施例１２〜１９より、ＨＬＢが１０以下の界面活性剤の水分散液作製時には、分散剤としてＨＬＢが１０より大きいノニオン性界面活性剤、イオン性界面活性剤、水溶性高分子の併用が可能であることが分かる。【０２９８】
実施例１と比較例８，１５の対比より、ＨＬＢが１０以下の界面活性剤は均一溶液や相分離した溶液では効果が得られず、水分散液として吸水性樹脂粒子に添加した場合においてのみ、嵩比重の向上（ハウスナー比の低下）効果が得られることが分かる。【０２９９】
実施例１，１１〜１３，１５、比較例９〜１１の対比より、ＨＬＢが１０以下の界面活性剤の添加量には最適値（吸水性樹脂に対して３０〜１５０ｐｐｍ）が存在し、少なすぎると嵩比重の向上効果が得られず、一方、多すぎるとかえって嵩比重が低下傾向であり、さらに表面張力が低下することが分かる。【０３００】
実施例２０，２１より、通液性向上剤（水溶性多価金属塩）が吸水性樹脂粒子に添加されない場合においても、ＨＬＢが１０以下の界面活性剤の添加により、嵩比重が向上（ハウスナー比が低下）することが分かる。【０３０１】
実施例４，２２より、ＨＬＢが１０以下の界面活性剤を添加する界面活性剤添加後の加熱は嵩比重の向上（ハウスナー比の低下）効果に影響を及ぼさないことが分かる。【０３０２】
実施例１、比較例１２〜１４の対比より、ＨＬＢが１０以下の界面活性剤は、通液性向上剤を添加する場合は通液性向上剤の添加後に添加する必要があることが分かる。【０３０３】
実施例１，２３〜２５より、ＨＬＢが１０以下の界面活性剤は、高温加熱される表面架橋剤に混合して添加することによっても嵩比重の向上効果は得られるが、含水率が大きく低下することが分かる。【０３０４】
実施例１と比較例１６，１７の対比より、先行技術（特許文献３７，３８）は嵩比重が高いものの、ＦＳＲが低いことが分かる。【０３０５】
実施例１と比較例１８，１９の対比より、先行技術（特許文献３９，４０）で添加されているステアリン酸亜鉛と界面活性剤では、嵩比重の向上効果は得られないことが分かる。【０３０６】
実施例１，２６，２７と比較例１，２０の対比より、吸水性樹脂粒子の作製方法が異なる場合、及びＣＲＣ（無加圧下吸水倍率）が異なる場合においても、嵩比重の向上効果は作製方法やＣＲＣの影響を受けないことが分かる。【０３０７】
（本発明のまとめ）
本発明に係る吸水剤の製造方法は、ＨＬＢが１０以下の界面活性剤を添加する界面活性剤添加工程を有する吸水剤の製造方法であって、該界面活性剤添加工程は、吸水性樹脂固形分１００００００重量部に対して３０〜１５０重量部相当量（吸水性樹脂に対して３０〜１５０質量ｐｐｍ）の前記界面活性剤が含まれる分散液を添加する工程であり、かつ、該界面活性剤添加工程は、乾燥工程よりも後工程であり、更に、前記乾燥工程の後に水溶性多価金属塩添加工程を有する場合には、該界面活性剤添加工程は該水溶性多価金属塩添加工程よりも後工程であることを特徴としている。【０３０８】
前記製造方法は、前記乾燥工程後に表面架橋剤添加工程を行う場合には、前記界面活性剤添加工程は該表面架橋剤添加工程と同時、又は該表面架橋剤添加工程よりも後工程であることがより好ましい。【０３０９】
また、前記製造方法は、前記界面活性剤が、ポリオキシエチレンアルキルエーテル、ソルビタン脂肪酸エステル、ポリオキシエチレンソルビタン脂肪酸エステル、グリセリン脂肪酸エステル、ショ糖脂肪酸エステル、から選ばれる１種以上の化合物であることがより好ましい吸水剤の製造方法である。更に、本発明は、前記界面活性剤が、グリセリン脂肪酸エステルであることがより好ましい。【０３１０】
また、前記製造方法は、前記界面活性剤添加工程において、吸水性樹脂１００重量部に対して０．５重量部以上、３．０重量部以下の水を含む界面活性剤の分散液を添加することがより好ましい。【０３１１】
また、前記製造方法は、前記界面活性剤の分散液が、４０℃以上に加熱した状態において１０００ｒｐｍ以上の回転数又は２．５ｍ／ｓ以上の（攪拌子／攪拌羽根の）翼先端周速度で１分間以上攪拌した分散液、及び／又は、水溶性分散剤を併用して得られる分散液であることがより好ましい。更に、前記製造方法は、前記水溶性分散剤が、ＨＬＢが１０より大きいノニオン性界面活性剤、イオン性界面活性剤、又は水溶性高分子であることがより好ましい。【０３１２】
また、前記製造方法は、前記界面活性剤添加工程後に、含水率が６重量％以下になるような乾燥工程（添加後乾燥工程）を有すると、本発明の効果を十分に発揮することができる。尚、該添加後乾燥工程は、意図的な加熱や送風操作を行うことに限定されず、自然蒸発による含水量の減少を含めた乾燥操作を含むものである。そして、前記製造方法は、吸水剤の吸水速度（ＦＳＲ）が０．２５［ｇ／ｇ／ｓ］以上の吸水剤の製造方法に適している。【０３１３】
本発明に係る吸水剤は、ポリアクリル酸（塩）系吸水性樹脂を主成分とする吸水剤であって、ハウスナー比が１．１８未満かつ吸水速度（ＦＳＲ）が０．２５［ｇ／ｇ／ｓ］以上であることを特徴としている。【０３１４】
本発明に係る吸水剤は、ポリアクリル酸（塩）系吸水性樹脂を主成分とする吸水剤であって、吸水剤の含水率が３．０質量％〜６．０質量％又はさらに通液性向上剤を含み、ＨＬＢが１０以下の界面活性剤を吸水性樹脂固形分１００００００重量部に対して３０重量部〜１５０重量部（吸水性樹脂に対して３０〜１５０質量ｐｐｍ）含むことを特徴としている。【０３１５】
前記吸水剤は、嵩比重が０．６１ｇ／ｍｌ〜０．８０ｇ／ｍｌである優れた吸水剤である。また、前記吸水剤は、通液性向上剤を更に含むことがより好ましい。また、前記吸水剤は、耐衝撃試験後の１５０μｍ未満の粒子割合が０質量％〜４．６質量％であるという優れた性能を有している。
【産業上の利用可能性】
【０３１６】
本発明に係る吸水剤及びその製造方法は、紙オムツ、生理用ナプキン等の吸収物品、さらには、農園芸用保水剤、工業用止水材等の、主に使い捨て用途に好適である。
【手続補正書】
【提出日】平成28年4月26日(2016.4.26)
【手続補正１】
【補正対象書類名】特許請求の範囲
【補正対象項目名】全文
【補正方法】変更
【補正の内容】
【特許請求の範囲】
【請求項１】
ＨＬＢが１〜６の界面活性剤を添加する界面活性剤添加工程を有する吸水剤の製造方法であって、
該界面活性剤添加工程は、吸水性樹脂固形分１００００００重量部に対して３０〜１００重量部相当量の前記界面活性剤が含まれる分散液を添加する工程であり、かつ、該界面活性剤添加工程は、乾燥工程よりも後工程であり、
前記分散液は、吸水性樹脂１００重量部に対して０．５重量部以上、３．０重量部以下の水を含む界面活性剤の分散液であり、
更に、前記乾燥工程の後に水溶性多価金属塩添加工程を有する場合には、該界面活性剤添加工程は該水溶性多価金属塩添加工程よりも後工程であることを特徴とする吸水剤の製造方法。
【請求項２】
前記乾燥工程後に表面架橋剤添加工程を行う場合には、前記界面活性剤添加工程は該表面架橋剤添加工程と同時、又は該表面架橋剤添加工程よりも後工程であることを特徴とする請求項１に記載の吸水剤の製造方法。
【請求項３】
前記界面活性剤が、ポリオキシエチレンアルキルエーテル、ソルビタン脂肪酸エステル、ポリオキシエチレンソルビタン脂肪酸エステル、グリセリン脂肪酸エステル、ショ糖脂肪酸エステル、から選ばれる１種以上の化合物であることを特徴とする請求項１又は２に記載の吸水剤の製造方法。
【請求項４】
前記界面活性剤が、グリセリン脂肪酸エステルであることを特徴とする請求項１又は２に記載の吸水剤の製造方法。
【請求項５】
前記界面活性剤の分散液が、４０℃以上に加熱した状態において１０００ｒｐｍ以上の回転数又は２．５ｍ／ｓ以上の翼先端周速度で１分間以上攪拌した分散液、及び／又は、水溶性分散剤を併用して得られる分散液であることを特徴とする請求項１〜４の何れか一項に記載の吸水剤の製造方法。
【請求項６】
前記水溶性分散剤が、ＨＬＢが１０より大きいノニオン性界面活性剤、イオン性界面活性剤、又は水溶性高分子であることを特徴とする請求項５に記載の吸水剤の製造方法。
【請求項７】
前記界面活性剤添加工程後に、含水率が６重量％以下になるような乾燥工程を有することを特徴とする請求項１〜６の何れか一項に記載の吸水剤の製造方法。
【請求項８】
吸水剤の吸水速度（ＦＳＲ）が０．２５［ｇ／ｇ／ｓ］以上であることを特徴とする請求項１〜７の何れか一項に記載の吸水剤の製造方法。
【請求項９】
ポリアクリル酸（塩）系吸水性樹脂を主成分とする吸水剤であって、
界面活性剤を含み、
生理食塩水５０ｍｌに対して０．５ｇの吸水剤を４分間分散させた上澄み液の表面張力が５５ｍＮ／ｍ以上であり、
ハウスナー比が１．１８未満かつ吸水速度（ＦＳＲ）が０．２５［ｇ／ｇ／ｓ］以上であり、
嵩比重が０．６１ｇ／ｍｌ〜０．８０ｇ／ｍｌであることを特徴とする吸水剤。
【請求項１０】
前記界面活性剤は、ＨＬＢが１〜６の界面活性剤であり、
前記界面活性剤を、吸水性樹脂固形分１００００００重量部に対して３０重量部〜１００重量部含むことを特徴とする、請求項９に記載の吸水剤。
【請求項１１】
ポリアクリル酸（塩）系吸水性樹脂を主成分とする吸水剤であって、
吸水剤の含水率が３．０質量％〜６．０質量％又は通液性向上剤を含み、ＨＬＢが１〜６の界面活性剤を吸水性樹脂固形分１００００００重量部に対して３０重量部〜１００重量部含み、
嵩比重が０．６１ｇ／ｍｌ〜０．８０ｇ／ｍｌであることを特徴とする吸水剤。
【請求項１２】
通液性向上剤を更に含むことを特徴とする請求項９〜１１の何れか一項に記載の吸水剤。
【請求項１３】
耐衝撃試験後の１５０μｍ未満の粒子割合が０質量％〜４．６質量％であることを特徴とする請求項９〜１２の何れか一項に記載の吸水剤。
【手続補正２】
【補正対象書類名】明細書
【補正対象項目名】０２１８
【補正方法】変更
【補正の内容】
【０２１８】
［参考例］
実施例１において、グリセリン脂肪酸エステル（中純度モノグリセライド植物性オレイン・ステアリン系）（花王株式会社製；商品名エキセル１２２Ｖ）を、同重量のポリオキシエチレンステアリルエーテル（花王株式会社製；商品名エマルゲン３０６Ｐ，ＨＬＢ＝９．４（カタログ記載値））に代えた水分散液（８）を用いること以外は実施例１と同様の操作を行い、特定界面活性剤（エマルゲン３０６Ｐ）１００ｐｐｍを分散液で後添加した吸水性樹脂粒子（８）（別称；吸水剤（８））を得た。得られた吸水性樹脂粒子（８）の調製条件を表４に、諸物性を表５に示す。
【手続補正３】
【補正対象書類名】明細書
【補正対象項目名】０２９１
【補正方法】変更
【補正の内容】
【０２９１】
【表４】
2014054731.tif 000008
【手続補正４】
【補正対象書類名】明細書
【補正対象項目名】０２９２
【補正方法】変更
【補正の内容】
【０２９２】
【表５】
2014054731.tif 000009
2014054731.tif 000010
【国際調査報告】
2014054731.tif 000011
2014054731.tif 000012
2014054731.tif 000013
2014054731.tif 000014